(57)【要約】【課題】本発明は、斜め方向からの視野角拡大に優れた特性を有するカラーフィルタを提供すること、および、このようなカラーフィルタを低コストで、高い生産性をもって製造するカラーフィルタの製造方法、上記カラーフィルタに用いられる着色層形成用塗工液セット、および上記カラーフィルタを用いた表示装置を提供することを主目的とする。【解決手段】本発明は、透明基板と、上記透明基板上に形成された複数色の着色層とを有するカラーフィルタであって、各色の上記着色層は、少なくとも顔料とバインダー樹脂とを含有するものであり、各色の上記着色層が有する厚み方向のレターデーションが均一になるように、ＰＶ比を調整した着色層形成用塗工液を用いて各色の上記着色層が形成されることを特徴とするカラーフィルタを提供することにより、上記目的を達成する。【選択図】図２
2010271527.tif 000002
【特許請求の範囲】
【請求項１】
透明基板と、前記透明基板上に形成された複数色の着色層とを有するカラーフィルタであって、
各色の前記着色層は、少なくとも顔料とバインダー樹脂とを含有するものであり、各色の前記着色層が有する厚み方向のレターデーションが均一になるように、ＰＶ比を調整した着色層形成用塗工液を用いて各色の前記着色層が形成されることを特徴とするカラーフィルタ。
【請求項２】
透明基板と、前記透明基板上に形成された複数色の着色層とを有するカラーフィルタであって、
各色の前記着色層は、少なくとも顔料とバインダー樹脂とを含有するものであり、当該カラーフィルタが表示装置に用いられた際に、当該カラーフィルタが有する厚み方向のレターデーションと、前記表示装置が当該カラーフィルタを有さない状態の厚み方向のレターデーションとが相殺されるように、ＰＶ比を調整した着色層形成用塗工液を用いて各色の前記着色層が形成されることを特徴とするカラーフィルタ。
【請求項３】
前記透明基板上および各色の前記着色層上に、前記カラーフィルタの表面を平坦化する平坦化層が形成されていることを特徴とする請求項１または請求項２に記載のカラーフィルタ。
【請求項４】
カラーフィルタとした際に要求される色濃度となる量の顔料と、バインダー樹脂とを用いて所定のＰＶ比を有する測定用着色層形成用塗工液を調製し、前記測定用着色層形成用塗工液を用いて、測定用透明基板上に測定用着色層を形成する測定用着色層形成工程と、
前記測定用着色層が有する厚み方向のレターデーションを測定し、測定結果に基づいて、各色の着色層が有する厚み方向のレターデーションが均一となるように、各色の着色層形成用塗工液のＰＶ比を増減させて決定する着色層ＰＶ比決定工程とを有することを特徴とするカラーフィルタの製造方法。
【請求項５】
複数色の測定用着色層が有する厚み方向のレターデーションの符号が、当該カラーフィルタが表示装置に用いられた際に、前記表示装置が当該カラーフィルタを有さない状態の厚み方向のレターデーションを相殺することが可能な符号となるように、顔料およびバインダー樹脂を選択する顔料およびバインダー樹脂選択工程と、
カラーフィルタとした際に要求される色濃度となる量の前記顔料と、バインダー樹脂とを用いて所定のＰＶ比を有する前記測定用着色層形成用塗工液を調製し、前記測定用着色層形成用塗工液を用いて透明基板上に測定用着色層を形成する測定用着色層形成工程と、
各色の前記測定用着色層が有する厚み方向のレターデーションを測定し、測定結果に基づいて、当該カラーフィルタが表示装置に用いられた際に、当該カラーフィルタが有する厚み方向のレターデーションと、前記表示装置が当該カラーフィルタを有さない状態の厚み方向のレターデーションとが相殺されるように、各色の着色層形成用塗工液のＰＶ比を増減させて決定する着色層ＰＶ比決定工程とを有することを特徴とするカラーフィルタの製造方法。
【請求項６】
前記着色層ＰＶ比決定工程において、予め、前記測定用着色層形成用塗工液のＰＶ比の値に対する測定用着色層が有するＲｔｈの値が示された検量線を作成し、前記検量線を用いて各色の前記着色層形成用塗工液のＰＶ比を増減させて決定することを特徴とする請求項４または請求項５に記載のカラーフィルタの製造方法。
【請求項７】
カラーフィルタを製造する際、複数色の着色層を形成するために用いられる複数の着色層形成用塗工液からなる着色層形成用塗工液セットであって、
各着色層形成用塗工液が、少なくとも顔料とバインダー樹脂とを含有するものであり、
前記着色層形成用塗工液セットを用いて形成された各色の前記着色層が有する厚み方向のレターデーションが均一になるように、各着色層形成用塗工液のＰＶ比が調整されていることを特徴とする着色層形成用塗工液セット。
【請求項８】
カラーフィルタを製造する際、複数色の着色層を形成するために用いられる複数の着色層形成用塗工液からなる着色層形成用塗工液セットであって、
各着色層形成用塗工液が、少なくとも顔料とバインダー樹脂とを含有するものであり、
当該カラーフィルタが表示装置に用いられた際に、当該カラーフィルタが有する厚み方向のレターデーションと、前記表示装置が当該カラーフィルタを有さない状態の厚み方向のレターデーションとが相殺されるように、各着色層形成用塗工液のＰＶ比が調整されていることを特徴とする着色層形成用塗工液セット。
【請求項９】
請求項７または請求項８に記載の着色層形成用塗工液セットを用いて、透明基板上に複数色の着色層を形成することを特徴とするカラーフィルタの製造方法。
【請求項１０】
透明基板と、前記透明基板上に形成された複数色の着色層とを有するカラーフィルタを備える表示装置であって、
前記カラーフィルタの各色の前記着色層は、少なくとも顔料とバインダー樹脂とを含有するものであり、前記カラーフィルタが有する厚み方向のレターデーションと、前記表示装置が前記カラーフィルタを有さない状態の厚み方向のレターデーションとが相殺されるように、ＰＶ比を調整した着色層形成用塗工液を用いて各色の前記着色層が形成されることを特徴とする表示装置。
【発明の詳細な説明】
【技術分野】
【０００１】
本発明は、表示装置に用いられるカラーフィルタ、その製造方法、上記カラーフィルタに用いられる着色層形成用塗工液セット、さらには上記カラーフィルタを用いた表示装置に関するものである。
【背景技術】
【０００２】
液晶表示装置は、その省電力、軽量、薄型等といった特徴を有することから、従来のＣＲＴディスプレイに替わり、近年急速に普及している。一般的な液晶表示装置としては、図１１に示すように、入射側の偏光板１０２Ａと、出射側の偏光板１０２Ｂと、液晶セル１０１とを有するものを挙げることができる。偏光板１０２Ａおよび１０２Ｂは、所定の振動方向の振動面を有する直線偏光のみを選択的に透過させるように構成されたものであり、それぞれの振動方向が相互に直角の関係になるようにクロスニコル状態で対向して配置されている。また、液晶セル１０１は画素に対応する多数のセルを含むものであり、偏光板１０２Ａと１０２Ｂとの間に配置されている。
【０００３】
このような液晶表示装置は、上記液晶セルに用いられる液晶材料の配列形態により種々の駆動方式を用いたものが知られている。今日、普及している液晶表示装置の主たるものは、ねじれネマチック方式（ＴＮ）、超ねじれネマチック方式（ＳＴＮ）、複数配向分割型垂直配向方式（ＭＶＡ）、横型電解駆動方式（ＩＰＳ）、および、ＯＣＢ(Optically Compensated Bend)等に分類される。なかでも今日においては、上記ＭＶＡ、および、ＩＰＳの駆動方式を有するものが広く普及するに至っている。
【０００４】
一方、液晶表示装置はその特有の問題点として、液晶セルや偏光板の屈折率異方性に起因する視野角依存性の問題点がある。この視野角依存性の問題は、液晶表示装置を正面から見た場合と、斜め方向から見た場合とで視認される画像の色味やコントラストが変化してしまう問題である。このような視野角特性の問題は、近年の液晶表示装置の大画面化に伴って、さらにその問題の重大性を増している。
【０００５】
このような視野角依存性の問題を改善するため、現在までに様々な技術が開発されている。その代表的な方法として位相差フィルムを用いる方法がある。この位相差フィルムを用いる方法は、例えば、図１２に示すように所定の光学特性を有する位相差フィルム１０３を、液晶セル１０１と偏光板１０２Ａおよび１０２Ｂとの間に配置することにより、視野角依存性の問題を改善する方法である。このような方法は位相差フィルム１０３を液晶表示装置に組み込むことのみで上記視野角依存性の問題点を改善できることから、簡便に視野角特性に優れた液晶表示装置を得ることが可能な方法として広く用いられるに至っている。
【０００６】
しかしながら、液晶表示装置に用いられるカラーフィルタは、各色の着色層によって異なる位相差を有するため、上記の位相差フィルムを用いた場合、各色の着色層が有する位相差の差異は補償することができないという問題があり、視野角依存性の問題点を完全に解決することは困難であった。
【０００７】
そこで上記問題を解決するため、特許文献１では、カラーフィルタの各色の着色層によって、それぞれ最適な位相差を有する位相差層を形成する方法が開示されている。しかしながら、この方法では、各色の着色層上に位相差層を形成する必要があるため、工程が煩雑で、コストも高くなるという問題があった。
【０００８】
上記の記載は、液晶表示装置に関するものであるが、液晶表示装置に関わらず、例えば有機ＥＬ表示装置等のカラーフィルタおよび位相差層を有する表示装置については同様の問題があった。
【先行技術文献】
【特許文献】
【０００９】
【特許文献１】特開２００７−２７９４４８号公報
【発明の概要】
【発明が解決しようとする課題】
【００１０】
本発明は、黒表示時に斜め方向から観察された場合でも、色みを有する黒表示とならないような視野角拡大に優れた特性を有するカラーフィルタ、上記カラーフィルタを製造するカラーフィルタの製造方法、上記カラーフィルタを製造する際に用いられる着色層形成用塗工液セット、および視野角特性に優れた表示装置を提供することを主目的とする。
【課題を解決するための手段】
【００１１】
本発明は、上記目的を達成するために、透明基板と、上記透明基板上に形成された複数色の着色層とを有するカラーフィルタであって、各色の上記着色層は、少なくとも顔料とバインダー樹脂とを含有するものであり、各色の上記着色層が有する厚み方向のレターデーション（以下、Ｒｔｈと称する。）が均一になるように、ＰＶ比を調整した着色層形成用塗工液を用いて各色の上記着色層が形成されることを特徴とするカラーフィルタを提供する。
【００１２】
本発明によれば、ＰＶ比を調整した着色層形成用塗工液を用いて各色の上記着色層が形成されることによって、各色の上記着色層が有するＲｔｈを均一なものとすることができるので、本発明のカラーフィルタを用いた表示装置においては、黒表示時に斜め方向から観察された場合であっても、色みのない黒表示とすることができる。
また、本発明によれば、各色の上記着色層が有するＲｔｈを調整することによって、視野角特性を改善することができるため、各色の着色層上に最適な位相差層をそれぞれ形成する場合に比べて、少ない工程でカラーフィルタを形成することができる。
【００１３】
また、本発明は、透明基板と、上記透明基板上に形成された複数色の着色層とを有するカラーフィルタであって、各色の上記着色層は、少なくとも顔料とバインダー樹脂とを含有するものであり、当該カラーフィルタが表示装置に用いられた際に、当該カラーフィルタが有する厚み方向のＲｔｈと、上記表示装置が当該カラーフィルタを有さない状態（以下、カラーフィルタ未装着表示装置と称する。）の厚み方向のＲｔｈとが相殺されるように、ＰＶ比を調整した着色層形成用塗工液を用いて各色の上記着色層が形成されることを特徴とするカラーフィルタを提供する。
【００１４】
本発明によれば、上述した着色層を有することにより、カラーフィルタ未装着表示装置とカラーフィルタとのＲｔｈが相殺されるため、カラーフィルタを装着して表示装置とした際に、コントラストを向上させることができる。
また、上記着色層により視野角特性を向上させることが可能となるので、着色層上に最適な位相差層をそれぞれ形成する場合に比べて少ない工程でカラーフィルタを形成することが可能となる。
【００１５】
上記発明においては、各色の上記着色層上に、上記カラーフィルタの表面を平坦化する平坦化層が形成されていてもよい。カラーフィルタの各色の着色層形成用塗工液のＰＶ比を調整することにより、各色の着色層の膜厚が大きく異なる場合があるからである。このような場合は、カラーフィルタの表面を平坦化することによって、表示装置に用いられた際に、隣接する層への悪影響を抑制することができるからである。
【００１６】
本発明は、カラーフィルタとした際に要求される色濃度となる量の顔料と、バインダー樹脂とを用いて所定のＰＶ比を有する測定用着色層形成用塗工液を調製し、上記測定用着色層形成用塗工液を用いて、測定用透明基板上に測定用着色層を形成する測定用着色層形成工程と、上記測定用着色層が有するＲｔｈを測定し、測定結果に基づいて、各色の着色層が有するＲｔｈが均一となるように、各色の上記着色層形成用塗工液のＰＶ比を増減させて決定する着色層ＰＶ比決定工程とを有することを特徴とするカラーフィルタの製造方法を提供する。
【００１７】
本発明によれば、各色の上記測定用着色層について測定用着色層が有するＲｔｈを測定し、測定結果に基づいて、カラーフィルタの各色の着色層が有するＲｔｈが均一になるように、着色層形成用塗工液のＰＶ比を増減させて各色の着色層が有するＲｔｈを調整することにより、黒表示時に斜め方向から観察された場合においても、色みのない黒表示を行うことができるカラーフィルタを製造することが可能となる。
【００１８】
本発明は、複数色の測定用着色層が有するＲｔｈの符号が、当該カラーフィルタが表示装置に用いられた際に、カラーフィルタ未装着表示装置のＲｔｈを相殺することが可能な符号となるように、顔料およびバインダー樹脂を選択する顔料およびバインダー樹脂選択工程と、カラーフィルタとした際に要求される色濃度となる量の上記顔料と、バインダー樹脂とを用いて所定のＰＶ比を有する上記測定用着色層形成用塗工液を調製し、上記測定用着色層形成用塗工液を用いて透明基板上に測定用着色層を形成する測定用着色層形成工程と、各色の上記測定用着色層が有するＲｔｈを測定し、測定結果に基づいて、当該カラーフィルタが表示装置に用いられた際に、当該カラーフィルタが有するＲｔｈと、上記カラーフィルタ未装着表示装置のＲｔｈとが相殺されるように、各色の上記着色層形成用塗工液のＰＶ比を増減させて決定する着色層ＰＶ比決定工程とを有することを特徴とするカラーフィルタの製造方法を提供する。
【００１９】
本発明によれば、各色の上記測定用着色層について上記測定用着色層が有するＲｔｈを測定し、当該カラーフィルタが表示装置に用いられた際に、上記カラーフィルタが有するＲｔｈと、上記カラーフィルタ未装着表示装置が有するＲｔｈとが相殺されるように、各色の着色層形成用塗工液のＰＶ比を増減させて調整を行うことにより、カラーフィルタを装着して表示装置とした際のコントラストが高いカラーフィルタを製造することができる。
【００２０】
上記発明においては、上記着色層ＰＶ比決定工程において、予め、上記測定用着色層形成用塗工液のＰＶ比の値に対する測定用着色層が有するＲｔｈの値が示された検量線を作成し、上記検量線を用いて各色の上記着色層形成用塗工液のＰＶ比を増減させて決定することが好ましい。これにより、各色の上記着色層が有するＲｔｈを正確かつ容易に調整することができる。
【００２１】
本発明は、カラーフィルタを製造する際、複数色の着色層を形成するために用いられる複数の着色層形成用塗工液からなる着色層形成用塗工液セットであって、各着色層形成用塗工液が、少なくとも顔料とバインダー樹脂とを含有するものであり、上記着色層形成用塗工液セットを用いて形成された各色の上記着色層が有するＲｔｈが均一になるように、各着色層形成用塗工液のＰＶ比が調整されていることを特徴とする着色層形成用塗工液セットを提供する。
【００２２】
本発明によれば、上記着色層形成用塗工液セットを用いて形成された複数色の着色層は、各色の上記着色層が有するＲｔｈを均一なものとすることができるので、上記着色層形成用塗工液セットを用いて形成されたカラーフィルタを用いた表示装置においては、黒表示時に斜め方向から観察された場合であっても、色みのない黒表示とすることができる。
【００２３】
また本発明は、カラーフィルタを製造する際、複数色の着色層を形成するために用いられる複数の着色層形成用塗工液からなる着色層形成用塗工液セットであって、各着色層形成用塗工液が、少なくとも顔料とバインダー樹脂とを含有するものであり、当該カラーフィルタが表示装置に用いられた際に、当該カラーフィルタが有するＲｔｈと、上記カラーフィルタ未装着表示装置のＲｔｈとが相殺されるように、各着色層形成用塗工液のＰＶ比が調整されていることを特徴とする着色層形成用塗工液セットを提供する。
【００２４】
本発明によれば、上記着色層形成用塗工液セットを用いてカラーフィルタとし、上記カラーフィルタを表示装置とすることにより、上記カラーフィルタが有するＲｔｈと、カラーフィルタ未装着表示装置が有するＲｔｈとを相殺することが可能となるので、コントラストの高い表示装置を得ることが可能となる。
【００２５】
本発明は、透明基板と、上記透明基板上に形成された複数色の着色層とを有するカラーフィルタを備える表示装置であって、上記カラーフィルタの各色の上記着色層は、少なくとも顔料とバインダー樹脂とを含有するものであり、上記カラーフィルタが有するＲｔｈと、上記カラーフィルタ未装着表示装置のＲｔｈとが相殺されるように、ＰＶ比を調整した着色層形成用塗工液を用いて各色の上記着色層が形成されることを特徴とする表示装置を提供する。
【００２６】
本発明によれば、上記カラーフィルタと上記カラーフィルタ未装着表示装置とのＲｔｈが相殺されるため、コントラストを向上させることができる。
【発明の効果】
【００２７】
本発明においては、ＰＶ比を調整した着色層形成用塗工液を用いて各色の上記着色層が形成されることによって、各色の着色層のＲｔｈを一定にすることができるので、本発明のカラーフィルタを表示装置に用いた際に、黒表示時に斜めから観察された場合でも、色みのない黒表示とすることが可能となる。
また、本発明においては、ＰＶ比を調整した着色層形成用塗工液を用いて各色の上記着色層が形成されることによって、本発明のカラーフィルタが表示装置に用いられた際に、カラーフィルタが有するＲｔｈとカラーフィルタ未装着表示装置が有するＲｔｈとを相殺することができるため、カラーフィルタが装着された表示装置のコントラストを向上させることができる。
また、本発明においては、各色の着色層によってＲｔｈの調整が行われるため、カラーフィルタの各色の着色層上に、最適な位相差層をそれぞれ形成する場合に比べて工程数が少なくてすみ、低コストでカラーフィルタを得ることが可能となる。
【図面の簡単な説明】
【００２８】
【図１】カラーフィルタのＲｔｈの分布とＰＶ比との関係を示す図である。
【図２】本発明のカラーフィルタの一例を示す概略断面図である。
【図３】本発明のカラーフィルタのＲｔｈの分布の一例を示す図である。
【図４】本発明のカラーフィルタの他の一例を示す概略断面図である。
【図５】各色の着色層が有するＲｔｈが均一であるカラーフィルタの一例を示す概略断面図である。
【図６】各色の着色層が有するＲｔｈが均一であるカラーフィルタのＲｔｈの分布の一例を示す概略断面図である。
【図７】本発明のカラーフィルタのＲｔｈの分布の他の一例を示す図である。
【図８】本発明のカラーフィルタのＲｔｈの分布の他の一例を示す図である。
【図９】本発明のカラーフィルタのＲｔｈの分布の他の一例を示す図である。
【図１０】本発明のカラーフィルタのＲｔｈの分布の他の一例を示す図である。
【図１１】一般的な液晶表示装置の一例を示す概略図である。
【図１２】位相差フィルムが用いられた液晶表示装置の一例を示す概略図である。
【発明を実施するための形態】
【００２９】
以下、本発明のカラーフィルタ、カラーフィルタの製造方法、着色層形成用塗工液セット、および表示装置について説明する。
Ａ．カラーフィルタ
本発明のカラーフィルタは、各色の着色層が有するＲｔｈを調整するために、各色の上記着色層のＰＶ比が調整されたものであることを特徴とするものである。
ここで、「着色層のＰＶ比」とは、着色層中の顔料の含有量と、着色層中のバインダー樹脂の含有量との比率を示すものであるが、これを直接特定することができない場合は、「着色層形成用塗工液中の顔料の含有量／着色層形成用塗工液中のバインダー樹脂の含有量」で示すことができる。また、「バインダー樹脂」とは、ポリマー成分、および重合可能なモノマー成分から構成されるものである。
【００３０】
一般に、カラーフィルタの着色層は、各色の着色層の色特性が同等になるように形成されるため、単位面積（１μｍ２）当たりの顔料の含有量は予め設定されるものである。
したがって、単位面積（１μｍ２）当たりの顔料の含有量が一定である場合、ＰＶ比を小さくすると、バインダー樹脂の含有量は増えるため、形成される着色層の膜厚は大きくなり、ＰＶ比を大きくすると、バインダー樹脂の含有量は減るため、形成される着色層の膜厚は小さくなる。
【００３１】
またここで、「着色層が有するＲｔｈ」は、着色層の面内における進相軸方向（屈折率が最も小さい方向）の屈折率Ｎｘ、および、遅相軸方向（屈折率が最も大きい方向）の屈折率Ｎｙと、厚み方向の屈折率Ｎｚと、着色層の厚みｄ（ｎｍ）とにより、Ｒｔｈ＝｛（Ｎｘ＋Ｎｙ）／２−Ｎｚ｝×ｄの式で表される値である。
また、本実施態様に用いられる各色の上記着色層が有するＲｔｈについては、赤色着色層には６２０ｎｍの波長を、緑色着色層には５５０ｎｍの波長を、青色着色層には４５０ｎｍの波長をそれぞれ測定波長として、位相差測定装置（AXOMETRICS社製AxoscanTM Mueller Matrix Polarimeter）を用いて測定された値を用いるものとする。
【００３２】
次に、着色層が有するＲｔｈの絶対値と着色層のＰＶ比との関係について説明する。
着色層が有するＲｔｈの絶対値は、着色層のＰＶ比の変化とともに変化する値である。また、上記着色層のＰＶ比の変化に伴う上記着色層が有するＲｔｈの絶対値の変化の仕方は、着色層を構成する顔料の種類およびバインダー樹脂の種類の組み合わせにより様々であり、例えば上記着色層のＰＶ比が大きくなるにつれて上記着色層が有するＲｔｈの絶対値が大きくなる態様や、また例えば上記着色層のＰＶ比が大きくなるにつれて上記着色層が有するＲｔｈの絶対値が小さくなる態様が存在する。
【００３３】
図１は、着色層が有するＲｔｈの分布と着色層のＰＶ比との関係を示す図である。このとき、単位面積（１μｍ２）当たりの着色層中に含有される顔料量は一定であるものとする。また、図１においては、着色層が有するＲｔｈは負の値をとるものとする。
図１（ａ）は、上記着色層のＰＶ比が大きくなるにつれて着色層が有するＲｔｈの絶対値が大きくなる態様における着色層のＲｔｈの分布と着色層のＰＶ比との関係について示している。この態様においては、例えば、着色層のＰＶ比がｔである場合は、着色層のＰＶ比が（１／２）ｔである場合に比べて着色層が有するＲｔｈの絶対値は大きなものとなる。また、着色層のＰＶ比が（１／２）ｔである場合は、着色層のＰＶ比が（１／４）ｔである場合に比べて着色層が有するＲｔｈの絶対値は大きなものとなる。
また、図１（ｂ）は、上記着色層のＰＶ比が大きくなるにつれて着色層が有するＲｔｈの絶対値が小さくなる態様における着色層のＲｔｈの分布と着色層のＰＶ比との関係について示している。この態様においては、例えば、着色層のＰＶ比がｔである場合は、着色層のＰＶ比が（１／２）ｔである場合に比べて着色層が有するＲｔｈの絶対値は小さなものとなる。また、着色層のＰＶ比が（１／２）ｔである場合は、着色層のＰＶ比が（１／４）ｔである場合に比べて着色層が有するＲｔｈの絶対値は小さなものとなる。
【００３４】
ここで、上述した２つの態様について顔料およびバインダー樹脂の組み合わせの具体例を挙げる。
【００３５】
着色層のＰＶ比が大きくなるにつれて着色層が有するＲｔｈの絶対値が大きくなる態様を示す顔料およびバインダー樹脂の組み合わせの具体例としては、赤色顔料（チバ・スペシャリティ・ケミカルズ社製  クロモフタルレッドＡ２Ｂ）および黄顔料（ＢＡＳＦ社製  パリオトールイエローＤ１８１９）と、モノマー（サートマー社製  ＳＲ３９９）およびポリマーＩから構成されるバインダー樹脂との組み合わせが挙げられる。ここで、ポリマーＩは、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００である。
ここで、上記重量平均分子量は、ゲル・パーミエーション・クロマトグラフィー（ＧＰＣ）により、標準ポリスチレン換算値として求めたものである。
【００３６】
また、他の具体例としては、青顔料（ＢＡＳＦ社製  ヘリオゲンブルーＬ６７００Ｆ）と上述したバインダー樹脂との組み合わせが挙げられる。
【００３７】
一方、着色層のＰＶ比が大きくなるにつれて着色層が有するＲｔｈの絶対値が小さくなる態様を示す顔料およびバインダー樹脂の組み合わせの具体例としては、緑顔料（アビシア社製  モナストラルグリーン９Ｙ−Ｃ）および黄顔料（ＢＡＳＦ社製  パリオトールイエローＤ１８１９）と、上述したバインダー樹脂との組み合わせが挙げられる。
【００３８】
上述したように、着色層のＰＶ比を調整することにより、着色層が有するＲｔｈの絶対値を変化させることができる理由については明らかではないが、次のように考えられる。すなわち、着色層形成用塗工液中に含有されるバインダー樹脂が増えることにより、製膜された膜の熱収縮の度合いが増加する。その結果、膜中に存在する異方性を有する物質の配向が進みＲｔｈが変化すると考えられる。顔料の種類やバインダー樹脂の種類により、上記異方性を有する物質の配向によるＲｔｈがすべて同じ方向に大きくなるならばＲｔｈの絶対値は大きくなり、配向によるＲｔｈがそれぞれ異なるならば、Ｒｔｈの絶対値は小さくなると推量される。
【００３９】
本発明においては、カラーフィルタの製造時に、着色層に用いられる顔料の種類およびバインダー樹脂の種類の組み合わせについて、着色層のＰＶ比の増減に対する着色層のＲｔｈの絶対値の変化を予め調べることにより、着色層形成用塗工液のＰＶ比を調整して、形成される着色層のＲｔｈを所望する値にすることができる。
【００４０】
本発明のカラーフィルタにおいては、各色の着色層が有するＲｔｈが均一なものとなるように、ＰＶ比を調整した着色層形成用塗工液を用いて各色の上記着色層が形成されている態様(以下、第１実施態様とする。)と、カラーフィルタが表示装置に用いられた際に、上記カラーフィルタのＲｔｈと上記カラーフィルタ未装着表示装置のＲｔｈとが相殺されるように、ＰＶ比を調整した着色層形成用塗工液を用いて各色の上記着色層が形成されている態様（以下、第２実施態様とする。）とが挙げられる。
以下、各実施態様について、それぞれ説明する。
【００４１】
１．第１実施態様
本実施態様のカラーフィルタは、透明基板と、上記透明基板上に形成された複数色の着色層とを有するカラーフィルタであって、各色の上記着色層は、少なくとも顔料とバインダー樹脂とを含有するものであり、各色の上記着色層が有するＲｔｈが均一になるように、ＰＶ比を調整した着色層形成用塗工液を用いて各色の上記着色層が形成されることを特徴とするものである。
【００４２】
ここで、「各色の上記着色層が有するＲｔｈが均一になる」とは、各色の上記着色層が有するＲｔｈが、本実施態様のカラーフィルタを表示装置とした際に、黒表示時に斜め方向から観察された場合であっても、色みを帯びた黒表示が観察されない程度に揃うことを指す。具体的には、カラーフィルタの各色の着色層が有するＲｔｈの最大値と最小値の差の絶対値が、５ｎｍ以下、好ましくは３ｎｍ以下、特に好ましくは１ｎｍ以下の場合を示すこととする。
【００４３】
本実施態様のカラーフィルタは、上述したように、各色の着色層が有するＰＶ比を調整することによって、カラーフィルタのＲｔｈの絶対値を変化させることにより、各色の上記着色層が有するＲｔｈが均一になるように調整することを特徴とするものである。本実施態様においては、各色の着色層のＰＶ比を調整することにより、各色の着色層が有するＲｔｈの絶対値を変化させることはできても、Ｒｔｈの符号を変化させることはできないため、カラーフィルタの各色の着色層が有するＲｔｈの符号が正負混在している場合は、各色の着色層が有するＲｔｈを均一にすることは困難である。したがって、本発明のカラーフィルタの各色の着色層が有するＲｔｈの符号は、すべて正の符号、もしくはすべて負の符号のいずれかであることが好ましい。
【００４４】
次に、本実施態様のカラーフィルタを図を用いて説明する。
図２は、本実施態様のカラーフィルタの一例を示す概略断面図である。図２に示すように、本実施態様のカラーフィルタ１０は、透明基板１と、透明基板１上に形成された複数色の着色層２(図２では、赤色着色層２Ｒ、緑色着色層２Ｇ、青色着色層２Ｂ)とを有するものである。ここで、複数色の着色層２は、各色の着色層２が有するＲｔｈが均一になるように、それぞれ着色層のＰＶ比が調整されて形成されているため、各色の着色層２の膜厚は異なるものとなっている。
なお、本実施態様のカラーフィルタ１０は、通常、透明基板１上の着色層２の間に遮光部３を有する。
【００４５】
次に、カラーフィルタの各色の着色層が有するＲｔｈと各色の着色層のＰＶ比について説明する。
図３は、カラーフィルタの各色の着色層のＲｔｈの分布の一例を示す図である。図３では、カラーフィルタの着色層に赤色（Ｒ）、緑色（Ｇ）、および青色（Ｂ）が用いられている場合を示している。また、各色の着色層の分布については、Ｒ（ｎ）、Ｇ（ｎ）、およびＢ（ｎ）は各色の着色層が従来の方法で調整されている場合、Ｒ（ｃ）、Ｇ（ｃ）、およびＢ（ｃ）は各色の着色層について着色層のＰＶ比が調整されている場合を示している。
従来のカラーフィルタの製造方法においては、各色の着色層については、要求される色特性に応じて、単位面積当たりの顔料の含有量が決定され、各色の厚みがほぼ一定となるようにＰＶ比が決定される。この場合、図３のＲ（ｎ）、Ｇ（ｎ）、およびＢ（ｎ）に示すように、各色の着色層が有するＲｔｈは、通常、それぞれ異なる値をとる。このような場合、表示装置に用いられる位相差層は、上述した各色の着色層のＲｔｈについて補償するものではないので、斜め方向から黒表示を観察した場合、特定の波長の光において漏れ光が生じることにより、色みをおびた黒色が観察されるという問題があった。
一方、本実施態様においては、着色層形成用塗工液中のバインダー樹脂の含有量を変化させ、着色層のＰＶ比を変化させることによって、図３のＲ（ｃ）、Ｇ（ｃ）、およびＢ（ｃ）に示すように、各色の着色層のＲｔｈを均一な値とすることができる。
この際、例えば、３色の上記着色層が、それぞれ上記着色層のＰＶ比が大きくなるにつれて上記着色層が有するＲｔｈの絶対値が大きくなるものである場合は、着色層のＲｔｈの絶対値が揃えようとする値（図３では、Ｒｔｈ＝−２０ｎｍ）よりも大きな場合（図３では、Ｇ（ｎ）の場合）は、着色層のＰＶ比を小さくすることによりＲｔｈの絶対値の値を下げ、着色層のＲｔｈの絶対値が揃えようとする値よりも小さい場合（図３では、Ｒ（ｎ）、およびＢ（ｎ）の場合）は、着色層のＰＶ比を大きくすることによりＲｔｈの絶対値の値を上げることで調整が行われる。
また、例えば、３色の上記着色層が、それぞれ上記着色層のＰＶ比が大きくなるにつれて上記着色層が有するＲｔｈの絶対値が小さくなるものである場合は、着色層のＲｔｈの絶対値が揃えようとする値（図３では、Ｒｔｈ＝−２０ｎｍ）よりも大きな場合（図３では、Ｇ（ｎ）の場合）は、着色層のＰＶ比を大きくすることによりＲｔｈの絶対値の値を下げ、着色層のＲｔｈの絶対値が揃えようとする値よりも小さい場合（図３では、Ｒ（ｎ）、およびＢ（ｎ）の場合）は、着色層のＰＶ比を小さくすることによりＲｔｈの絶対値の値を上げることで調整が行われる。
上記記載は、３色の上記着色層が、それぞれ上記着色層のＰＶ比を大きくすることによって、上記着色層が有するＲｔｈの絶対値が大きくなるものである場合、もしくは、３色の上記着色層が、それぞれ上記着色層のＰＶ比を大きくすることによって、上記着色層が有するＲｔｈの絶対値が小さくなるものである場合について述べたが、これ以外の場合についても、着色層のＰＶ比の変化に対する着色層のＲｔｈの絶対値の変化に合わせて着色層形成用塗工液中のバインダー樹脂の含有量を変化させればよい。
このように、着色層のＰＶ比を調整することにより、各色の着色層が有するＲｔｈを均一なものとすることができるので、本実施態様のカラーフィルタを用いた表示装置においては、斜め方向から黒表示を観察した際に、特定の波長の光における漏れ光が生じないため、色みを帯びた黒表示とはならず、良好な黒表示を行うことができる。
以下、本実施態様のカラーフィルタの各構成について説明する。
【００４６】
ａ．着色層
本実施態様に用いられる着色層は、後述する透明基板上に形成され、少なくとも顔料とバインダー樹脂とを含有するものであり、各色の上記着色層が有するＲｔｈが均一になるように、各色の上記着色層のＰＶ比が調整されたものである。
通常、カラーフィルタの着色層としては、赤色、緑色、および青色の３色が用いられる。
【００４７】
本実施態様においては、各色の上記着色層のＰＶ比は、各色の上記着色層が有するＲｔｈが均一になるように調整されているものであれば、各色の着色層のＰＶ比が同等であってもよいし、各色の着色層のうち１色以上の着色層のＰＶ比が他の色の着色層のＰＶ比と異なるように調整されていてもよい。各色の着色層のＰＶ比については、着色層中のバインダー樹脂の割合を増減させることにより適宜調整されるものである。
【００４８】
本実施態様に用いられる着色層は、少なくとも顔料とバインダー樹脂とを含有するものである。
【００４９】
赤色着色層に用いられる顔料としては、例えば、ペリレン系顔料、レーキ顔料、アゾ系顔料、キナクリドン系顔料、アントラキノン系顔料、アントラセン系顔料、イソインドリン系顔料等が挙げられる。これらの顔料は単独で用いてもよく２種以上を混合して用いてもよい。
緑色着色層に用いられる顔料としては、例えば、ハロゲン多置換フタロシアニン系顔料もしくはハロゲン多置換銅フタロシアニン系顔料等のフタロシアニン系顔料、イソインドリン系顔料、イソインドリノン系顔料等が挙げられる。これらの顔料は単独で用いてもよく２種以上を混合して用いてもよい。
青色着色層に用いられる顔料としては、例えば、銅フタロシアニン系顔料、アントラキノン系顔料、インダンスレン系顔料、インドフェノール系顔料、シアニン系顔料、ジオキサジン系顔料等が挙げられる。これらの顔料は単独で用いてもよく２種以上を混合して用いてもよい。
【００５０】
上記バインダー樹脂は、重合可能なモノマー成分と、ポリマー成分とから構成されるものである。このようなモノマー成分、ポリマー成分としては、一般的に着色層の形成に用いられているものと同様とすることができる。
【００５１】
上記ポリマー成分は、重合可能なものであってもよく、重合可能なものでなくてもよい。上記ポリマー成分としては、例えば、エチレン−酢酸ビニル共重合体、エチレン−塩化ビニル共重合体、エチレンビニル共重合体、ポリスチレン、アクリロニトリル−スチレン共重合体、ＡＢＳ樹脂、ポリメタクリル酸樹脂、エチレンメタクリル酸樹脂、ポリ塩化ビニル樹脂、塩素化塩化ビニル、ポリビニルアルコール、ポリエチレンテレフタレート、ポリブチレンテレフタレート、ポリカーボネート、ポリビニルアセタール、ポリエーテルエーテルケトン、ポリエーテルサルフォン、ポリフェニレンサルファイド、ポリアリレート、ポリビニルブチラール、エポキシ樹脂、フェノキシ樹脂、ポリイミド樹脂、ポリアミドイミド樹脂、ポリアミック酸樹脂、ポリエーテルイミド樹脂、フェノール樹脂、ユリア樹脂等が挙げられる。また、上記ポリマー成分としては、重合可能なモノマーであるメチル（メタ）アクリレート、エチル（メタ）アクリレート、ｎ−プロピル（メタ）アクリレート、イソプロピル（メタ）アクリレート、sec−ブチル（メタ）アクリレート、イソブチル（メタ）アクリレート、tert−ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、ｎ−デシル（メタ）アクリレート、スチレン、α−メチルスチレン、Ｎ−ビニル−２−ピロリドン、グリシジル（メタ）アクリレート、シクロヘキシル（メタ）アクリレート、ジシクロペンタニル（メタ）アクリレート、ジシクロペンタニルオキシエチル（メタ）アクリレート、フェニル（メタ）アクリレート、ベンジル（メタ）アクリレートの１種以上と、アクリル酸、メタクリル酸、アクリル酸の２量体（例えば、東亜合成化学（株）製Ｍ−５６００）、イタコン酸、クロトン酸、マレイン酸、フマル酸、ビニル酢酸、これらの酸無水物等の１種以上とからなるポリマーまたはコポリマー等が挙げられる。さらに、上記のコポリマーにグリシジル基または水酸基を有するエチレン性不飽和化合物を付加させたポリマー等が挙げられる。上記のポリマー成分は一例であり、これらに限定されるものではない。
【００５２】
上記のポリマー成分の中で、併せて使用するモノマー成分との相溶性等の観点から、ポリメタクリル酸メチル樹脂、ポリメタクリル酸エチル樹脂、ポリメタクリル酸メチル樹脂とポリメタクリル酸エチル樹脂の共重合体、フェノキシ樹脂、エポキシ樹脂、ポリカーボネート樹脂、ポリスチレン樹脂、エチルヒドロキシエチルセルロース、セルローストリアセテート等を好ましく使用することができる。特に好ましくは、ポリメタクリル酸メチル樹脂、ポリメタクリル酸エチル樹脂、ポリスチレン樹脂、メタクリル酸とスチレン、グリシジル（メタ）アクリレート、シクロヘキシル（メタ）アクリレート、ジシクロペンタニル（メタ）アクリレート、ベンジル（メタ）アクリレートの２種類以上からなる共重合体、フェノキシ樹脂、エポキシ樹脂、および、これらの変性物を使用することができる。
【００５３】
上記ポリマー成分の分子量としては、特に限定されるものではない。
【００５４】
上記モノマー成分としては、重合可能なものであれば特に限定されるものではないが、光重合反応により重合可能なものが好ましく用いられる。このようなモノマー成分としては、例えば、アリル（メタ）アクリレート、ベンジル（メタ）アクリレート、ブトキシエチル（メタ）アクリレート、ブトキシエチレングリコール（メタ）アクリレート、シクロヘキシル（メタ）アクリレート、ジシクロペンタニル（メタ）アクリレート、２−エチルヘキシル（メタ）アクリレート、グリセロール（メタ）アクリレート、グリシジル（メタ）アクリレート、２−ヒドロキシエチル（メタ）アクリレート、２−ヒドロキシプロピル（メタ）アクリレート、イソボニル（メタ）アクリレート、イソデキシル（メタ）アクリレート、イソオクチル（メタ）アクリレート、ラウリル（メタ）アクリレート、２−メトキシエチル（メタ）アクリレート、メトキシエチレングリコール（メタ）アクリレート、フェノキシエチル（メタ）アクリレート、ステアリル（メタ）アクリレート、エチレングリコールジ（メタ）アクリレート、ジエチレングリコールジ（メタ）アクリレート、１，４−ブタンジオールジ（メタ）アクリレート、１，５−ペンタンジオールジ（メタ）アクリレート、１，６−ヘキサンジオールジ（メタ）アクリレート、１，３−プロパンジオール（メタ）アクリレート、１，４−シクロヘキサンジオールジ（メタ）アクリレート、２，２−ジメチロールプロパンジ（メタ）アクリレート、グリセロールジ（メタ）アクリレート、トリプロピレングリコールジ（メタ）アクリレート、グリセロールトリ（メタ）アクリレート、トリメチロールプロパントリ（メタ）アクリレート、ポリオキシエチル化トリメチロールプロパントリ（メタ）アクリレート、ペンタエリスリトールトリ（メタ）アクリレート、ペンタエリスリトールテトラ（メタ）アクリレート、トリエチレングリコールジ（メタ）アクリレート、ポリオキシプロピルトリメチロールプロパントリ（メタ）アクリレート、ブチレングリコールジ（メタ）アクリレート、１，２，４−ブタントリオールトリ（メタ）アクリレート、２，２，４−トリメチル−１，３−ペンタンジオールジ（メタ）アクリレート、ジアリルフマレート、１，１０−デカンジオールジメチル（メタ）アクリレート、ジペンタエリスリトールヘキサ（メタ）アクリレート、γ−メタクリロキシプロピルトリメトキシシラン、１−ビニル−２−ピロリドン、２−ヒドロキシエチルアクリロイルホスフェート、テトラヒドロフルフリール（メタ）アクリレート、ジシクロペンテニル（メタ）アクリレート、ジシクロペンテニルオキシエチル（メタ）アクリレート、３−ブタンジオールジ（メタ）アクリレート、ネオペンチルグリコールジ（メタ）アクリレート、ポリエチレングリコールジ（メタ）アクリレート、ヒドロキシピバリン酸エステルネオペンチルグリコールジ（メタ）アクリレート、フェノール−エチレンオキサイド変性（メタ）アクリレート、フェノール−プロピレンオキサイド変性（メタ）アクリレート、Ｎ−ビニル−２−ピロリドン、ビスフェノールＡ−エチレンオキサイド変性ジ（メタ）アクリレート、ペンタエリスリトールジ（メタ）アクリレートモノステアレート、テトラエチレング���コールジ（メタ）アクリレート、ポリプロピレングリコールジ（メタ）アクリレート、トリメチロールプロパンプロピレンオキサド変性トリ（メタ）アクリレート、イソシアヌール酸エチレンオキサイド変性トリ（メタ）アクリレート、トリメチロールプロパンエチレンオキサイド変性トリ（メタ）アクリレート、ジペンタエリスリトールペンタ（メタ）アクリレート、ジペンタエリスリトールヘキサ（メタ）アクリレート、ペンタエリスリトールテトラ（メタ）アクリレート、ポリウレタン構造を有するオリゴマーに（メタ）アクリレート基を結合させたウレタン（メタ）アクリレートオリゴマー、ポリエステル構造を有するオリゴマーに（メタ）アクリレート基を結合させたポリエステル（メタ）アクリレートオリゴマー、エポキシ基を有するオリゴマーに（メタ）アクリレート基を結合させたエポキシ（メタ）アクリレートオリゴマー、（メタ）アクリレート基を有するポリウレタン（メタ）アクリレート、（メタ）アクリレート基を有するポリエステル（メタ）アクリレート、（メタ）アクリレート基を有するエポキシ（メタ）アクリレート樹脂等が挙げられる。
なお、（メタ）アクリレートとは、アクリレート基またはメタクリレート基のいずれかであることを意味する。
【００５５】
本実施態様に用いられる着色層が有するＲｔｈの符号は、上述した顔料およびバインダー樹脂の組み合わせにより決定されるものである。
上記着色層が有するＲｔｈの符号が正の符号となる顔料およびバインダー樹脂の組み合わせとしては、具体的には、赤色顔料（Ｃ．Ｉ．ｐｉｇｍｅｎｔ  ｒｅｄ  ２５４、チバ・スペシャリティ・ケミカルズ株式会社製  イルガフォアレッドＢ−ＣＦ）と、モノマー（サートマー社製  ＳＲ３９９）および上述したポリマーＩから構成されるバインダー樹脂との組み合わせが挙げられる。
【００５６】
また、上記着色層が有するＲｔｈの符号が負の符号となる顔料およびバインダー樹脂の組み合わせとしては、緑色顔料（アビシア社製  モナストラルグリーン９Ｙ−Ｃ）および黄色顔料（ＢＡＳＦ社製  パリオトールイエローＤ１８１９）と、上述したバインダー樹脂との組み合わせが挙げられる。またその他の組み合わせとして、青色顔料（ＢＡＳＦ社製  ヘリオゲンブルーＬ６７００Ｆ）と上述したバインダー樹脂との組み合わせ、赤色顔料（赤顔料（チバ・スペシャリティ・ケミカルズ社製  クロモフタルレッドＡ２Ｂ）および黄顔料（ＢＡＳＦ社製  パリオトールイエローＤ１８１９）と、上述したバインダー樹脂との組み合わせが挙げられる。
【００５７】
また、着色層は、必要に応じて、増感剤、塗布性改良剤、現像改良剤、架橋剤、重合禁止剤、可塑剤、難燃剤等を含有していてもよい。
【００５８】
本実施態様においては、上記着色層のＰＶ比の調整方法として、所望する色濃度を再現するために必要な顔料の含有量に合わせて、バインダー樹脂の配合割合を調整することにより、上記着色層のＰＶ比の調整が行われる。また、本実施態様においては、塗布厚みが使用する着色層形成用塗工液の粘度によって変化する場合には、着色層形成用塗工液の粘度を適宜選択することが好ましい。
【００５９】
各色の上記着色層のＰＶ比としては、各色の着色層が有するＲｔｈを均一にすることができるものであれば特に限定されるものではないが、上限としては、０．７以下であり、中でも０．０５〜０．６の範囲内、特に０．１〜０．５の範囲内が好ましい。各色の上記着色層のＰＶ比が上記範囲を超える場合、着色層を形成することが困難であるからである。また、下限としては、０．０５以上である。上記範囲に満たない場合は、着色層の膜厚が大きくなりすぎるからである。
【００６０】
各色の着色層の膜厚としては、各色の着色層のＰＶ比により決定されるものであるが、具体的には１μｍ〜５μｍの範囲内で設定することができる。
【００６１】
また、各色の着色層のパターンは、画素に対応して規則的に配列される。着色層の配列としては、各色の着色層が巨視的に見て平均的に配列されていれば特に限定されるものではなく、例えばストライプ配列、モザイク配列、デルタ配列等が挙げられる。
【００６２】
また、上記着色層の形成方法としては、印刷法を用いることも可能であるが、例えば上記顔料をバインダー樹脂に混合、分散または可溶化させて着色層形成用塗工液を調製し、この着色層形成用塗工液を用いてフォトリソグラフィ法によってパターニングする方法、あるいは、着色層形成用塗工液を用いてインクジェット法によりパターニングする方法が好適に用いられる。
【００６３】
ｂ.透明基板
本実施態様に用いられる透明基板は、着色層、および必要に応じて遮光部を形成可能であり、可視光に対して透明な基材であれば特に限定されるものではない。
本実施態様においては、上記透明基板がＲｔｈを有さないものであることがより好ましい。このような透明基板としては、一般的なカラーフィルタに用いられる透明基板と同様のものとすることができる。
【００６４】
具体的には、無アルカリガラス、石英ガラス、パイレックス（登録商標）ガラス、合成石英板等の可撓性のない透明なリジッド材、あるいは、透明樹脂フィルム、光学用樹脂板等の可撓性を有する透明なフレキシブル材等が挙げられる。
【００６５】
ｃ.その他の部材
本実施態様のカラーフィルタは、上記着色層、および透明基板を少なくとも有しているのであれば、特に限定されるものではなく、必要な部材を適宜加えてもよい。例えば、カラーフィルタの表面を平坦化させるための平坦化層や、画素を区画する遮光部等が挙げられる。以下それぞれについて説明する。
【００６６】
（ｉ）平坦化層
本実施態様に用いられる平坦化層は、カラーフィルタ上に形成される層の厚みを一定に保つために形成されるものである。
【００６７】
本実施態様においては、各色の着色層が有するＲｔｈを均一なものとするために、各色の着色層のＰＶ比の調整を行うので、各色の着色層の膜厚が大きく異なる場合がある。
本実施態様において、カラーフィルタの各色の着色層の膜厚が大きく異なる場合には、表示装置に用いられた際に、隣接層に悪影響を与える可能性が考えられる。例えば本実施態様のカラーフィルタが有機ＥＬ表示装置に用いられる場合、カラーフィルタの表面上に形成される電極が断線してしまうおそれがある。また、例えば液晶表示装置に用いられる場合は、カラーフィルタに隣接する液晶層の液晶分子の配向が乱れてしまうおそれがある。
本実施態様において、上記カラーフィルタの各色の着色層の膜厚が大きく異なる場合は、図４に示すように着色層２上に平坦化層４を形成して、カラーフィルタの表面を平坦化することにより、表示装置とした際に、カラーフィルタの隣接層に対する悪影響を抑制することができる。
ここで、図４において、説明しない符号については、図１と同様とすることができるので、ここでの記載は省略する。
【００６８】
上記平坦化層に用いられる材料としては、透明で、着色層上に平坦化層を形成することができるものであれば特に限定されるものではないが、なかでも、Ｒｔｈを有しない材料であることが好ましい。このような平坦化層の材料としては、ポリマー成分と、重合可能なモノマー成分とが挙げられる。
具体的に、上記平坦化層の材料に用いられるポリマー成分としては、「１．着色層」の項で挙げたものと同様とすることができるので、ここでの記載は省略する。また、上記平坦化層に用いられるポリマー成分としては、エポキシ樹脂が好適に用いられ、特に、好ましいエポキシ樹脂としては、三菱油化シェル（株）製エピコートシリーズ、ダイセル（株）製セロキサイドシリーズ、エポリードシリーズ、または、ビスフェノール−Ａ型エポキシ樹脂、ビスフェノール−Ｆ型エポキシ樹脂、ビスフェノール−Ｓ型エポキシ樹脂、ノボラック型エポキシ樹脂、ポリカルボン酸グリシジルエステル、ポリオールグリシジルエステル、脂肪族または脂環式エポキシ樹脂、アミンエポキシ樹脂、トリフェノールメタン型エポキシ樹脂、ジヒドロキシベンゼン型エポキシ樹脂、グリシジル（メタ）アクリレートとラジカル重合可能なモノマーとの共重合エポキシ化合物等を挙げることができる。このようなポリマー成分の含有量は、樹脂組成物の不揮発成分の１０重量％〜９０重量％、好ましくは２０重量％〜８０重量％の範囲が望ましい。
【００６９】
また、上記平坦化層に用いられる重合可能なモノマー成分としては、具体的には、「１．着色層」の項で記載したものと同様とすることができるため、ここでの記載は省略する。また、このようなモノマー成分の含有量は、樹脂組成物の不揮発成分の１０重量％〜９０重量％、好ましくは２０重量％〜８０重量％の範囲が望ましい。
【００７０】
上記平坦化層に用いられる重合開始剤（光硬化性樹脂の場合は光重合開始剤、熱硬化性樹脂の場合は熱重合開始剤）、添加剤等については一般的な樹脂部材に用いられるものと同様とすることができるため、ここでの記載は省略する。
【００７１】
本願に用いられる平坦化層は上述した材料を組み合わせることによりＲｔｈを有さないものとすることができる。
【００７２】
上記平坦化層の形成方法としては、カラーフィルタの表面を平坦化することができるものであれば特に限定されず、一般的なカラーフィルタに用いられる平坦化層の形成方法と同様とすることができ、例えば着色層上に平坦化層を形成する平坦化層形成用塗工液を塗布し、これをハーフトーンマスクによって露光し、露光後に現像および焼成して形成する方法等が挙げられる。
【００７３】
（ｉｉ）遮光部
本実施態様に用いられる遮光部は、上記透明基板上に形成され、画素を区画するものである。このような遮光部としては、一般的なカラーフィルタに用いられる遮光部と同様とすることができるので、ここでの記載は省略する。
【００７４】
ｄ．カラーフィルタ
本実施態様のカラーフィルタは上記着色層、および透明基板を少なくとも有するものである。このようなカラーフィルタの製造方法としては、一般的なカラーフィルタの製造方法と同様とすることができるので、ここでの説明は省略する。
【００７５】
本実施態様のカラーフィルタは、例えば、液晶表示装置、有機ＥＬ表示装置、プラズマディスプレイ等に用いられるものである。本実施態様のカラーフィルタは、中でも液晶表示装置に用いられることが好ましい。
【００７６】
（他の実施態様）
本発明のカラーフィルタの他の実施態様は、透明基板と、上記透明基板上に形成された複数色の着色層とを有するものであって、各色の上記着色層が有するＲｔｈが均一であることを特徴とするものである。
【００７７】
本実施態様のカラーフィルタについて図面を参照しながら説明する。
図５は、本実施態様のカラーフィルタの一例を示す概略断面図である。図５に例示するように、本実施態様のカラーフィルタ１０は、透明基板１と、透明基板１上に形成された複数色の着色層２(図５においては、赤色着色層２Ｒ、緑色着色層２Ｇ、青色着色層２Ｂ)と、透明基板１上の各色の着色層２（赤色着色層２Ｒ、緑色着色層２Ｇ、青色着色層２Ｂ）の間に形成された遮光部３とを有している。
【００７８】
図６は、各色の着色層が有するＲｔｈの分布の一例を示すグラフであり、赤色、緑色、青色の３色の着色層の場合について示している。図６に例示するように、赤色着色層（Ｒ）、緑色着色層（Ｇ）、青色着色層（Ｂ）がそれぞれ有するＲｔｈは、均一となっている。
通常、各色の着色層のＲｔｈは異なることが多く、表示装置に用いられる位相差層は、各色の着色層のＲｔｈについて補償するものではないので、カラーフィルタによっては、斜め方向から黒表示を観察した場合、特定の波長において漏れ光が生じることにより、色味を帯びた黒色が観察されるという問題があった。
これに対し、本実施態様においては、各色の着色層が有するＲｔｈが均一であるので、本実施態様のカラーフィルタを用いた表示装置においては、斜め方向から黒表示を観察した場合でも、特定の波長における漏れ光が生じないため、色付きのない良好な黒表示を行うことができる。
【００７９】
本実施態様において、各色の着色層が有するＲｔｈを均一にする方法としては、特に限定されるものではない。
ここで、着色層が有するＲｔｈには、膜の内部応力が寄与していると考えられる。着色層は、例えば、透明基板上に着色層用感光性樹脂組成物からなる膜を形成し、パターン露光し、現像し、焼成することにより形成されるものであり、このような着色層を形成する過程において、温度変化によって膜が膨張したり収縮したりする。このような着色層を形成する過程での温度変化による膜の膨張・収縮の度合いによって、膜の内部応力が変化する。そして、膜の内部応力が変化することで、膜の異方性が変化し、着色層が有するＲｔｈも変化すると推量される。特に、着色層が形成される過程においてモノマーやバインダーポリマーが配向する際に顔料が配向または凝集し、この顔料の配向状態または凝集状態が、膜の異方性、すなわち着色層のＲｔｈに寄与しているのではないかと考えられる。
このような膜の内部応力を変化させる手段、具体的には顔料の配向状態または凝集状態を変化させる手段としては、着色層に含まれる顔料分散剤のＴｇを調整する方法、上述した着色層のＰＶ比を調整する方法、着色層形成時に着色層用感光性樹脂組成物からなる膜を焼成するときの膜の収縮率を調整する方法、着色層形成時に着色層用感光性樹脂組成物からなる膜を焼成するときの焼成温度を調整する方法などを挙げることができる。
【００８０】
まず、着色層が有するＲｔｈと着色層に含まれる顔料分散剤のＴｇとの関係について説明する。本発明者らは、Ｔｇが異なる顔料分散剤を用いて着色層を形成し、着色層のＲｔｈを測定したところ、着色層のＲｔｈは顔料分散剤のＴｇによって変化することを見出した。具体的には、顔料分散剤のＴｇが大きくなるほど、着色層のＲｔｈの絶対値が大きくなることを見出した。すなわち、着色層のＲｔｈは、着色層に含まれる顔料分散剤のＴｇを調整することによって制御することができることを見出したのである。
着色層に含まれる顔料分散剤のＴｇによって着色層のＲｔｈが変化する理由については明らかではないが、次のように考えられる。すなわち、上述したように、膜の異方性には、顔料の凝集状態（分散状態）が大きく寄与しているのではないかと考えられる。よって、顔料分散剤のＴｇが大きくなるほど、着色層用感光性樹脂組成物の粘度が高くなるので、顔料が凝集しやすくなり、膜の異方性が大きくなり、最終的に得られる着色層のＲｔｈの絶対値が大きくなると推量される。
【００８１】
着色層が有するＲｔｈと着色層のＰＶ比との関係については、上記に説明した通りであるのでここでの記載は省略する。
【００８２】
次に、着色層が有するＲｔｈと着色層形成時に着色層用感光性樹脂組成物からなる膜を焼成するときの膜の収縮率との関係について説明する。本発明者らは、膜を焼成するときの膜の収縮率の異なる着色層用感光性樹脂組成物を用いて着色層を形成し、着色層のＲｔｈを測定したところ、着色層のＲｔｈは膜を焼成するときの膜の収縮率によって変化することを見出した。具体的には、膜を焼成するときの膜の収縮率が大きくなるほど、着色層のＲｔｈの絶対値が大きくなることを見出した。すなわち、着色層のＲｔｈは、膜を焼成するときの膜の収縮率を調整することによって制御することができることを見出したのである。
膜を焼成するときの膜の収縮率によって着色層のＲｔｈが変化する理由については明らかではないが、次のように考えられる。すなわち、膜を焼成するときの膜の収縮率が大きなものほど、着色層を形成する過程での温度変化による膜の膨張・収縮の度合いが大きくなるので、膜の内部応力が大きくなると思料される。その結果、モノマー、バインダーポリマー、顔料などが配向しやすくなったり凝集しやすくなったりするため、膜の異方性が大きくなり、最終的に得られる着色層のＲｔｈの絶対値が大きくなると推量される。特に、上述したように、着色層が形成される過程においてモノマーやバインダーポリマーが配向する際に顔料が配向または凝集し、この顔料の配向状態または凝集状態が膜の異方性に寄与しているのではないかと考えられる。
【００８３】
さらに、着色層が有するＲｔｈと着色層形成時の焼成温度との関係について説明する。本発明者らは、焼成温度を変えて着色層を形成し、着色層のＲｔｈを測定したところ、着色層のＲｔｈは焼成温度によって変化することを見出した。具体的には、焼成温度が高くなるほど、着色層のＲｔｈの絶対値が大きくなることを見出した。すなわち、着色層のＲｔｈは、着色層を形成する際の焼成温度を調整することによって制御することができることを見出したのである。
着色層を形成する際の焼成温度によって着色層のＲｔｈが変化する理由については明らかではないが、次のように考えられる。すなわち、上述したように、膜の異方性には、顔料の凝集状態が大きく寄与しているのではないかと考えられる。よって、焼成温度が大きくなるほど、顔料が凝集しやすくなり、膜の異方性が大きくなり、最終的に得られる着色層のＲｔｈの絶対値が大きくなると推量される。
【００８４】
本実施態様においては、上記の中でも、各色の着色層のＰＶ比を調整することにより、各色の着色層が有するＲｔｈを均一とすることが好ましい。すなわち、本実施態様のカラーフィルタは、透明基板と、上記透明基板上に形成され、少なくとも顔料および顔料分散剤を含有する複数色の着色層とを有するカラーフィルタであって、各色の上記着色層が有するＲｔｈが均一となるように、各色の上記着色層のＰＶ比が調整されたものであることが好ましい。
なお、カラーフィルタにおける各構成については、上述したものと同様とすることができるので、ここでの説明は省略する。
【００８５】
２．第２実施態様
本実施態様のカラーフィルタは、透明基板と、上記透明基板上に形成された複数色の着色層とを有するカラーフィルタであって、各色の上記着色層は、少なくとも顔料とバインダー樹脂とを含有するものであり、当該カラーフィルタが表示装置に用いられた際に、当該カラーフィルタが有するＲｔｈと、上記カラーフィルタ未装着表示装置のＲｔｈとが相殺されるように、ＰＶ比を調整した着色層形成用塗工液を用いて各色の上記着色層が形成されることを特徴とするものである。
【００８６】
ここで、「当該カラーフィルタが有するＲｔｈと、上記カラーフィルタ未装着表示装置のＲｔｈとが相殺される」とは、当該カラーフィルタの各色の着色層が有するＲｔｈと、各色の上記着色層に対応する波長領域における、上記カラーフィルタ未装着表示装置のＲｔｈとの差の絶対値が、当該カラーフィルタを用いた表示装置が黒表示時に、斜め方向から観察された場合であっても、色みを帯びた黒表示とならず、かつ、コントラストを向上させることができる程度に０に近い値となることを指す。具体的には、上記Ｒｔｈの差の絶対値が、５ｎｍ以下、中でも３ｎｍ以下、特に１ｎｍ以下の場合を示すこととする。
【００８７】
またここで、「カラーフィルタ未装着表示装置のＲｔｈ」とは、表示装置に本実施態様のカラーフィルタが装着されていない状態の表示装置自体のＲｔｈを指す。また、このようなＲｔｈは、例えば表示装置に用いられるカラーフィルタ以外の構成について、それぞれＲｔｈを測定し、シミュレーションにより求めることができる。
ここで、表示装置に用いられるカラーフィルタ以外の各構成のＲｔｈは、位相差層測定装置（AXOMETRICS社製AxoscanTM Mueller Matrix Polarimeter）を用いて、６２０ｎｍ（赤色着色層想定）、５５０ｎｍ（緑色着色層想定）、および４５０ｎｍ（青色着色層想定）の３波長について測定された値を用いるものとする。
【００８８】
本実施態様において、併用される上記カラーフィルタ未装着表示装置としては、カラーフィルタ未装着表示装置内のＲｔｈの符号がすべて正、もしくはすべて負であってもよいし、正負が混在している場合であってもよい。通常は、カラーフィルタ未装着表示装置内のＲｔｈの符号がすべて正、もしくはすべて負であるものが併用される。
【００８９】
上記カラーフィルタ未装着表示装置は、一般的な表示装置に用いられる構成を有するものであるが、その構成によっては、カラーフィルタ未装着表示装置が波長依存性を示す場合がある。このような波長依存性としては、例えば、短波長側のＲｔｈの方が長波長側のＲｔｈの値よりも小さくなる逆分散型の波長依存性や、また例えば、短波長側のＲｔｈの方が長波長側のＲｔｈの値よりも大きくなる正分散型の波長依存性が挙げられる。また、カラーフィルタ未装着表示装置のＲｔｈが波長依存性を有さないフラット型を示す場合もある。
本実施態様においては、上記カラーフィルタ未装着表示装置のＲｔｈが相殺されるようなＲｔｈを有するカラーフィルタとすることができればよく、各色の着色層が有するＲｔｈは、上記カラーフィルタ未装着表示装置が有するＲｔｈにより決定されるものである。
【００９０】
例えば、上記カラーフィルタ未装着表示装置が逆分散型の波長依存性を示す場合は、短波長側のＲｔｈの方が長波長側のＲｔｈの値よりも小さくなるので、上記カラーフィルタ未装着表示装置のＲｔｈを相殺するために、短波長側の色の着色層が有するＲｔｈは、長波長側の色の着色層が有するＲｔｈの値よりも大きくなるように調整される。
また、例えば上記カラーフィルタ未装着表示装置が正分散型の波長依存性を示す場合は、短波長側のＲｔｈの方が長波長側のＲｔｈの値よりも大きくなるので、上記カラーフィルタ未装着表示装置のＲｔｈを相殺するために、短波長側の色の着色層が有するＲｔｈは、長波長側の色の着色層が有するＲｔｈの値よりも小さくなるように調整される。
また、例えば上記カラーフィルタ未装着表示装置が波長依存性を有さないフラット型になる場合は、Ｒｔｈは一定となるので、着色層の各色の着色層が有するＲｔｈは、それぞれの色において上記カラーフィルタ未装着表示装置が有する所定のＲｔｈと相殺されるように調整される。
ここで、各色の着色層が有するＲｔｈは、各色の着色層のＰＶ比を調整することによって調整されるものである。
【００９１】
本実施態様におけるカラーフィルタのＲｔｈと上記カラーフィルタ未装着表示装置のＲｔｈとの関係について図を用いて説明する。
まず、本実施態様のカラーフィルタのＲｔｈと、逆分散型の波長依存性を示すカラーフィルタ未装着表示装置のＲｔｈとが相殺される場合について図７を用いて説明する。
図７は、本実施態様のカラーフィルタのＲｔｈの分布の一例を示す図である。図７では、カラーフィルタに、赤色着色層、緑色着色層、および青色着色層が用いられている場合について示している。また、このとき、上記カラーフィルタ未装着表示装置は、例えば赤色光領域で＋３０ｎｍ、緑色光領域で＋２５ｎｍ、青色光領域で＋２０ｎｍのＲｔｈを有するものとする。
この場合、図７に示すように、本実施態様においては、赤色着色層ＲのＲｔｈが−３０ｎｍ、緑色着色層ＧのＲｔｈが−２５ｎｍ、青色着色層ＢのＲｔｈが−２０ｎｍとなるように、各色の着色層のＰＶ比の調整が行われる。
【００９２】
次に、本実施態様のカラーフィルタのＲｔｈと、正分散型の波長依存性を示すカラーフィルタ未装着表示装置のＲｔｈとが相殺される場合について図８を用いて説明する。図８は、本実施態様のカラーフィルタのＲｔｈの分布の一例を示す図である。図８では、カラーフィルタに、赤色着色層、緑色着色層、および青色着色層が用いられている場合について示している。このとき、上記カラーフィルタ未装着表示装置は、例えば赤色光領域で＋２０ｎｍ、緑色光領域で＋２５ｎｍ、青色光領域で＋３０ｎｍのＲｔｈを有するものとする。
この場合、図８に示すように、本実施態様においては、赤色着色層ＲのＲｔｈが−２０ｎｍ、緑色着色層ＧのＲｔｈが−２５ｎｍ、青色着色層ＢのＲｔｈが−３０ｎｍとなるように、各色の着色層のＰＶ比の調整が行われる。
【００９３】
次に、本実施態様のカラーフィルタのＲｔｈと、フラット型を示すカラーフィルタ未装着表示装置のＲｔｈとが相殺される場合について図９を用いて説明する。図９は、本実施態様のカラーフィルタのＲｔｈの分布の一例を示す図である。図９では、カラーフィルタに、赤色着色層、緑色着色層、および青色着色層が用いられている場合について示している。このとき、上記カラーフィルタ未装着表示装置は波長分散性を示さず、赤色光領域、緑色光領域、および青色光領域で＋３０ｎｍのＲｔｈを有するものとする。
この場合、図９に示すように、本実施態様のカラーフィルタは、赤色着色層ＲのＲｔｈ、緑色着色層ＧのＲｔｈ、および青色着色層ＢのＲｔｈがそれぞれ−３０ｎｍとなるように、各色の着色層のＰＶ比が調整されて形成される。
【００９４】
ここで、本実施態様のカラーフィルタと併用されるカラーフィルタ未装着表示装置が示す波長依存性は、上記カラーフィルタ未装着表示装置中の各構成が示す波長依存性によって決まるものである。上記カラーフィルタ未装着表示装置が示す波長依存性としては、上述した逆分散型、正分散型、およびフラット型以外にも、次のような波長依存性が考えられる。
例えば、上記カラーフィルタ未装着表示装置中の構成に、逆分散型の波長依存性を示す構成と、正分散型の波長依存性を示す構成とを有する場合には、赤色波長領域および青色波長領域におけるＲｔｈの絶対値の方が緑色波長領域におけるＲｔｈの絶対値よりも大きくなるような波長依存性、もしくは緑色波長領域におけるＲｔｈの絶対値の方が赤色波長領域および青色波長領域におけるＲｔｈの絶対値よりも大きくなるような波長依存性等が考えられる。
このような波長依存性を示すカラーフィルタ未装着表示装置が有するＲｔｈと、本実施態様のカラーフィルタが有するＲｔｈとを相殺する場合も、上述した逆分散型、正分散型、およびフラット型のそれぞれのカラーフィルタ未装着表示装置が有するＲｔｈと本実施態様のカラーフィルタが有するＲｔｈとを相殺する場合と同様にして、カラーフィルタが有するＲｔｈの調整が行われる。
【００９５】
上記の記載は、カラーフィルタ未装着表示装置内のＲｔｈの符号がすべて同一の場合についてであるが、カラーフィルタ未装着表示装置内のＲｔｈの符号が正負混在する場合は、着色層に用いられる顔料として、それぞれの色に対応する波長領域でのカラーフィルタ未装着表示装置内のＲｔｈが相殺されるようなＲｔｈの符号を有するものを選択し、ＰＶ比を調整することによってカラーフィルタのＲｔｈの調整が行われる。
【００９６】
本実施態様によれば、上述したように、カラーフィルタのＲｔｈと上記カラーフィルタ未装着表示装置のＲｔｈとが相殺されることにより、コントラストを向上させることができる。
コントラストを向上させることができる理由としては、上記カラーフィルタのＲｔｈと上記カラーフィルタ未装着表示装置のＲｔｈとが相殺されることにより、上記カラーフィルタを用いた表示装置全体のＲｔｈの絶対値を小さなものとすることができるので、漏れ光の光強度を小さなものとすることが可能になるからである。
【００９７】
本実施態様に用いられる着色層の材料、形成方法、膜厚等については、「１．第１実施態様」の項で説明したものと同様とすることができるので、ここでの記載は省略する。
【００９８】
また、透明基板、その他の部材、製造方法、および用途等についても、「１．第１実施態様」の項で説明したものと同様とすることができるので、ここでの記載は省略する。
【００９９】
Ｂ．カラーフィルタの設計方法
本発明のカラーフィルタの設計方法は、「Ａ．カラーフィルタ」の項で説明したカラーフィルタを設計する方法である。
【０１００】
本発明においては、「Ａ．カラーフィルタ  １．第１実施態様」の項に記載されたカラーフィルタを設計する方法（以下、第３実施態様とする。）と、「Ａ．カラーフィルタ  第２実施態様」の項に記載されたカラーフィルタを設計する方法（以下、第４実施態様とする。）との２つの実施態様が存在する。以下、それぞれの実施態様について説明する。
【０１０１】
１．第３実施態様
本実施態様のカラーフィルタの設計方法は、「Ａ．カラーフィルタ  １．第１実施態様」の項に記載されたカラーフィルタを設計する設計方法であり、カラーフィルタとした際に要求される色濃度となる量の顔料と、バインダー樹脂とを用いて所定のＰＶ比を有する測定用着色層形成用塗工液を調製し、上記測定用着色層形成用塗工液を用いて、測定用透明基板上に測定用着色層を形成する測定用着色層形成工程と、上記測定用着色層が有するＲｔｈを測定し、測定結果に基づいて、各色の着色層が有するＲｔｈが均一となるように、各色の上記着色層形成用塗工液のＰＶ比を増減させて決定する着色層ＰＶ比決定工程とを有することを特徴とする設計方法である。
【０１０２】
本実施態様によれば、カラーフィルタとした際に、要求される色濃度となる量の顔料を含み、所定のＰＶ比を有する測定用着色層が有するＲｔｈを測定し、測定結果から、製造するカラーフィルタの各色の着色層形成用塗工液のＰＶ比を決定することによって、各色の着色層が有するＲｔｈが均一であるカラーフィルタを正確に設計することが可能となる。
以下、各工程について説明する。
【０１０３】
ａ．測定用着色層形成工程
本工程は、カラーフィルタとした際に要求される色濃度となる量の顔料と、バインダー樹脂とを用いて所定のＰＶ比を有する上記測定用着色層形成用塗工液を調製し、上記測定用着色層形成用塗工液を用いて測定用透明基板上に測定用着色層を形成する工程である。
【０１０４】
本工程においては、まず、測定用着色層形成用塗工液の調製が行われる。このとき、測定用着色層形成用塗工液に含有される顔料の含有量は、カラーフィルタに用いられた際に要求される色濃度となるように設定される。本工程において用いられる顔料、バインダー樹脂、およびその他の添加剤については「Ａ．カラーフィルタ  １．第１実施態様」の項で説明したものと同様とすることができる。また、本工程において形成される測定用着色層が有するＲｔｈの正負の符号としてはすべて同一であることが好ましい。したがって、上記各色の顔料についてはＲｔｈの符号がすべて同一であることが好ましい。
【０１０５】
上記測定用着色層形成用塗工液は、上述した材料のほかに、通常溶剤を含有するものである。このような溶剤については、一般的なカラーフィルタの着色層を形成する際に用いられるものと同様とすることができるので、ここでの記載は省略する。
【０１０６】
各色の上記測定用着色層形成用塗工液のＰＶ比としては、所望する顔料の含有量で着色層を形成することが可能であれば特に限定されるものではない。中でも、本工程後に行われる着色層ＰＶ比決定工程において、ＰＶ比を増減させた場合でも着色層を形成することが可能となるようなＰＶ比とすることが好ましい。通常は、各色の測定用着色層が同一の膜厚となるようなＰＶ比に設定される。
【０１０７】
上記測定用透明基板については、「Ａ．カラーフィルタ  １．第１実施態様」の項で記載したものと同様とすることができるので、ここでの記載は省略する。
【０１０８】
上記測定用着色層の形成方法としては、一般的なカラーフィルタの着色層の形成方法と同様とすることができるので、ここでの記載は省略する。
【０１０９】
ｂ．着色層ＰＶ比決定工程
本工程は、上記測定用着色層が有するＲｔｈを測定し、測定結果に基づいて、各色の着色層が有する厚み方向のＲｔｈが均一となるように、各色の上記着色層のＰＶ比を増減させて決定する工程である。
【０１１０】
ここで、本工程においては、上記測定結果に基づいて、各色の着色層中の顔料の含有量と、各色の着色層中のバインダー樹脂の含有量とを調整し、各色の着色層のＰＶ比を増減させて、各色の着色層のＰＶ比が決定されるが、各色の着色層のＰＶ比を直接増減させて決定することができない場合は、各色の着色層形成用塗工液中の顔料の含有量、および各色の着色層形成用塗工液中のバインダー樹脂の含有量を調整して、各色の着色層形成用塗工液のＰＶ比を増減させることにより、各色の着色層形成用塗工液のＰＶ比が決定される。
【０１１１】
本工程に用いられる測定用着色層が有するＲｔｈの測定方法としては、「Ａ．カラーフィルタ」の項で説明したものと同様とすることができるので、ここでの記載は省略する。
【０１１２】
本工程においては、設計されるカラーフィルタの各色の着色層が有するＲｔｈが均一となるように、各色の上記着色層のＰＶ比を決定することができるのであれば特に限定されるものではない。
【０１１３】
本工程における各色の上記着色層のＰＶ比の決定方法について、図１０を用いて説明する。
図１０は、カラーフィルタの着色層が有するＲｔｈの分布の一例を示す図である。図１０においては、カラーフィルタの着色層として、赤色着色層、緑色着色層、および青色着色層が用いられる場合について示している。
上述した測定用着色層のＲｔｈの分布の測定結果が、例えば、図１０中の、Ｒ（ｎ）、Ｇ（ｎ）、Ｂ（ｎ）で示されるような値となる場合、設計されるカラーフィルタの各色の着色層が有するＲｔｈの分布が図１０中の、Ｒ（ｃ）、Ｇ（ｃ）、Ｂ（ｃ）で示されるように均一となるためには、各色の着色層形成用塗工液中のバインダー樹脂の含有量の調整が行われる。
例えば、３色の上記着色層が、それぞれ上記着色層のＰＶ比を大きくするにつれて上記着色層が有するＲｔｈの絶対値が大きくなるものである場合は、揃えるＲｔｈの値（図１０では、Ｒｔｈ＝−２０ｎｍ）よりもＲｔｈの絶対値が大きい測定用赤色着色層については、ＰＶ比が小さくなるように、赤色着色層形成用塗工液中のバインダー樹脂の割合を上げ、揃えるＲｔｈの値（図１０では、Ｒｔｈ＝−２０ｎｍ）よりもＲｔｈ絶対値が小さい測定用緑色着色層および測定用青色着色層については、ＰＶ比が大きくなるように、緑色着色層形成用塗工液中および青色着色層形成用塗工液中のバインダー樹脂の割合を下げて、各色の上記着色層が有するＲｔｈの値の調整が行われる。
また例えば、３色の上記着色層が、それぞれ上記着色層のＰＶ比を大きくするにつれて上記着色層が有するＲｔｈの絶対値が小さくなるものである場合は、揃えるＲｔｈの値（図１０では、Ｒｔｈ＝−２０ｎｍ）よりもＲｔｈの絶対値が大きい測定用赤色着色層については、ＰＶ比が大きくなるように、赤色着色層形成用塗工液中のバインダー樹脂の割合を下げ、揃えるＲｔｈの値（図１０では、Ｒｔｈ＝−２０ｎｍ）よりもＲｔｈの絶対値が小さい測定用緑色着色層および測定用青色着色層については、ＰＶ比が小さくなるように、緑色着色層形成用塗工液中および青色着色層形成用塗工液中のバインダー樹脂の割合を上げて、各色の着色層が有するＲｔｈの値の調整が行われる。
また、上記以外の場合についても、着色層のＰＶ比の変化に対する着色層のＲｔｈの絶対値の変化に合わせて着色層形成用塗工液中のバインダー樹脂の割合を変化させればよい。
【０１１４】
本工程において、各色の着色層が有するＲｔｈを均一としたときのＲｔｈの値としては、各色の着色層に用いられる顔料およびバインダー樹脂の組み合わせにより適宜選択して決定されるものである。各色の測定用着色層のＲｔｈの中で、Ｒｔｈの絶対値が最大となるものに揃えてもよいし、Ｒｔｈの絶対値が最小となるものに揃えてもよいし、任意のＲｔｈの値を設定してもよい。
本工程においては、中でも、カラーフィルタが薄膜で形成されるように、Ｒｔｈの値を設定することが好ましい。近年の表示装置の薄膜化に対応することが可能となるからである。
【０１１５】
本工程においては、予め、上記測定用着色層形成用塗工液のＰＶ比の値に対する測定用着色層が有するＲｔｈの値が示された検量線を作成し、上記検量線を用いて各色の上記着色層のＰＶ比を増減させてＰＶ比を決定することが好ましい。上記検量線を用いることにより、各色の着色層が有するＲｔｈをより正確かつ容易に均一にすることが可能となるからである。
上記検量線の作成方法としては、まず、同色の顔料を一定量含有し、かつＰＶ比の異なる測定用着色層形成用塗工液を複数準備し、それぞれの測定用着色層形成用塗工液を用いて透明基板上に測定用着色層を形成し、それぞれの測定用着色層のＲｔｈを測定する。この結果を用いて、横軸に測定用着色層のＰＶ比を、縦軸にＲｔｈの値をとり検量線を作成する。
【０１１６】
ｃ．その他
本実施態様のカラーフィルタの設計方法としては、上述した測定用着色層形成工程、および着色層ＰＶ比決定工程を少なくとも有しているのであれば、特に限定されるものではなく、必要な工程を適宜加えることができる。通常は、測定用着色層に用いられる各色の顔料およびバインダー樹脂を、各色の測定用着色層が有するＲｔｈの符号が揃うようにして選択する顔料およびバインダー樹脂選択工程、上記設計方法により設計されたカラーフィルタの各色の着色層のＲｔｈが均一なものとなっているか確認する確認工程が行われる。
【０１１７】
本実施態様のカラーフィルタの設計方法は、「Ａ．カラーフィルタ  １．第１実施態様」に記載されたようなカラーフィルタを設計することができるのであれば特に限定されるものではないが、通常、カラーフィルタの製造工程の前に、予め設計用カラーフィルタを形成することにより行われる。
なお、精度等において問題がない場合においては、シミュレーションによって設計が行われる場合もある。
【０１１８】
また、本実施態様のカラーフィルタの設計方法は、「Ａ．カラーフィルタ  １．第１実施態様」の項に記載されたカラーフィルタの製造方法において設計工程で用いられることが好ましい。
【０１１９】
２．第４実施態様
本実施態様のカラーフィルタの設計方法は、「Ａ．カラーフィルタ  ２．第２実施態様」の項に記載されたカラーフィルタの設計方法であり、複数色の測定用着色層が有するＲｔｈの符号が、当該カラーフィルタが表示装置に用いられた際に、カラーフィルタ未装着表示装置のＲｔｈを相殺することが可能な符号となるように、顔料およびバインダー樹脂を選択する顔料およびバインダー樹脂選択工程と、カラーフィルタとした際に要求される色濃度となる量の上記顔料と、バインダー樹脂とを用いて所定のＰＶ比を有する上記測定用着色層形成用塗工液を調製し、上記測定用着色層形成用塗工液を用いて透明基板上に測定用着色層を形成する測定用着色層形成工程と、各色の上記測定用着色層が有するＲｔｈを測定し、測定結果に基づいて、当該カラーフィルタが表示装置に用いられた際に、当該カラーフィルタが有するＲｔｈと、上記カラーフィルタ未装着表示装置のＲｔｈとが相殺されるように、各色の上記着色層形成用塗工液のＰＶ比を増減させて決定する着色層ＰＶ比決定工程とを有することを特徴とする設計方法である。
【０１２０】
本実施態様によれば、上記測定用着色層が有するＲｔｈを測定し、測定結果に基づいて、当該カラーフィルタが表示装置に用いられた際に、当該カラーフィルタが有するＲｔｈと、上記カラーフィルタ未装着表示装置が有するＲｔｈとが相殺されるように、各色の上記着色層形成用塗工液のＰＶ比を増減させて各色の着色層のＲｔｈの調整を行うので、設計されたカラーフィルタは、コントラストの高いものとすることが可能となる。
以下、各工程について説明する。
【０１２１】
ａ．顔料およびバインダー樹脂選択工程
本工程は、複数色の測定用着色層が有するＲｔｈの符号が、当該カラーフィルタが表示装置に用いられた際に、カラーフィルタ未装着表示装置のＲｔｈを相殺することが可能な符号となるように、顔料およびバインダー樹脂を選択する工程である。
【０１２２】
上述したように、「Ａ．カラーフィルタ  ２．第２実施態様」の項に記載されたカラーフィルタが有するＲｔｈの符号は、各色の顔料およびバインダー樹脂の組み合わせにより決定される。
したがって、本工程においては、本実施態様の設計方法により設計されるカラーフィルタの各色の着色層が有するＲｔｈの符号が、当該カラーフィルタが表示装置に用いられた際に、カラーフィルタ未装着表示装置のＲｔｈを相殺することが可能な符号となるように顔料およびバインダー樹脂を選択する必要がある。
具体的には、各色の着色層に対応する色の波長領域において上記カラーフィルタ未装着表示装置が有するＲｔｈの符号と、逆の符号のＲｔｈを示す顔料およびバインダー樹脂の組み合わせを選択する必要がある。
【０１２３】
本工程においては、通常、上記カラーフィルタ未装着表示装置が有するＲｔｈの測定が行われる。測定方法については、「Ａ．カラーフィルタ  ２．第２実施態様」の項で説明したものと同様とすることができるので、ここでの記載は省略する。
【０１２４】
本工程において選択される具体的な顔料およびバインダー樹脂については、「Ａ．カラーフィルタ  ２．第２実施態様」の項に記載したものと同様とすることができるのでここでの記載は省略する。
【０１２５】
ｂ．測定用着色層形成工程
本工程は、カラーフィルタとした際に要求される色濃度となる量の上記顔料と、バインダー樹脂とを用いて所定のＰＶ比を有する上記測定用着色層形成用塗工液を調製し、上記測定用着色層形成用塗工液を用いて透明基板上に測定用着色層を形成する工程である。
本工程については、上述した「１．第３実施態様」の項で説明した工程と同様とすることができるので、ここでの記載は省略する。
【０１２６】
ｃ．着色層ＰＶ比決定工程
本工程は、各色の上記測定用着色層が有するＲｔｈを測定し、測定結果に基づいて、当該カラーフィルタが表示装置に用いられた際に、当該カラーフィルタが有するＲｔｈと、上記カラーフィルタ未装着表示装置のＲｔｈとが相殺されるように、各色の上記着色層のＰＶ比を増減させて決定する工程である。
【０１２７】
上述した「１．第３実施態様」の項で説明したように、本工程において、各色の着色層のＰＶ比を直接増減させて決定することができない場合は、各色の着色層形成用塗工液のＰＶ比を増減させて、各色の着色層形成用塗工液のＰＶ比が決定される。
【０１２８】
本工程に用いられる上記測定用着色層が有するＲｔｈの測定方法については、「１．第３実施態様」の項で説明したものと同様とすることができるので、ここでの記載は省略する。
【０１２９】
本工程においては、当該カラーフィルタのＲｔｈと上記カラーフィルタ未装着表示装置の有するＲｔｈとが相殺されるように、各色の着色層のＰＶ比を増減させて決定することができるのであれば特に限定されるものではない。
【０１３０】
例えば上記カラーフィルタ未装着表示装置が逆分散型の波長依存性を示す場合は、短波長側のＲｔｈの方が長波長側のＲｔｈよりも小さくなるので、本工程においては、上記カラーフィルタ未装着表示装置のＲｔｈを相殺するため、図７のカラーフィルタのＲｔｈの分布の例に示すように、短波長側の色の着色層が有するＲｔｈの方が、長波長側の色の着色層が有するＲｔｈよりも大きくなるようにして（図７では、赤色（Ｒ）、緑色（Ｇ）、青色（Ｂ）の順に着色層が有するＲｔｈが大きくなるようにして）、各色の着色層についてＰＶ比が決定される。
【０１３１】
また例えば、上記カラーフィルタ未装着表示装置が正分散型の波長依存性を示す場合には、短波長側のＲｔｈの方が長波長側のＲｔｈよりも大きくなるので、本工程において、上記着色層は、上記カラーフィルタ未装着表示装置のＲｔｈを相殺するため、図８のカラーフィルタのＲｔｈの分布の例に示すように、短波長側の色の着色層が有するＲｔｈの方が、長波長側の色の着色層が有するＲｔｈよりも小さくなるようにして（図８では、赤色（Ｒ）、緑色（Ｇ）、青色（Ｂ）の順に着色層が有するＲｔｈが小さくなるようにして）、各色の着色層についてＰＶ比が決定される。
【０１３２】
また例えば、上記カラーフィルタ未装着表示装置が波長依存性を示さないフラット型である場合は、波長領域によらずＲｔｈは一定の値を有するものであるので、本工程においては、上記着色層が、図９のカラーフィルタのＲｔｈの分布の例に示すように、各色のそれぞれの着色層が有するＲｔｈが、カラーフィルタ未装着表示装置が有するＲｔｈの値を相殺するように、各色の着色層についてＰＶ比が決定される。
【０１３３】
また、上記カラーフィルタ未装着表示装置が、上述した逆分散型、正分散型、およびフラット型以外の波長依存性を示す場合や、上記カラーフィルタ未装着表示装置内のＲｔｈの符号が正負混在している場合においても、各色の着色層が有するＲｔｈが、カラーフィルタ未装着表示装置が有するＲｔｈの値を相殺するように、上記着色層のＰＶ比が決定される。
【０１３４】
本工程においては、予め、上記測定用着色層形成用塗工液のＰＶ比の値に対する測定用着色層が有するＲｔｈの値が示された検量線を作成し、上記検量線を用いて各色の上記着色層のＰＶ比を増減させて決定することが好ましい。上記検量線を用いることにより、上記カラーフィルタが有するＲｔｈと、上記カラーフィルタ未装着表示装置が有するＲｔｈとをより正確かつ容易に相殺することができるからである。
検量線の作成方法としては、「１．第３実施態様」の項で説明した方法と同様とすることができるので、ここでの記載は省略する。
【０１３５】
ｄ．その他
本実施態様のカラーフィルタの設計方法としては上記顔料およびバインダー樹脂選択工程、設計用着色層形成工程、および着色層ＰＶ比決定工程を少なくとも有しているのであれば、特に限定されるものではなく、必要な工程を適宜加えることができる。具体的な工程については、「１．第３実施態様」の項で説明したものと同様であるので、ここでの説明は省略する。
本実施態様のカラーフィルタの設計方法は、「Ａ．カラーフィルタ  ２．第２実施態様」に記載されたようなカラーフィルタを設計することができるのであれば特に限定されるものではないが、通常、カラーフィルタの製造工程の前に、予め設計用カラーフィルタを形成することにより行われる。
なお、精度等において問題がない場合においては、シミュレーションによって設計が行われる場合もある。
【０１３６】
また、本実施態様のカラーフィルタの設計方法は、「Ａ．カラーフィルタ  ２．第２実施態様」の項に記載されたカラーフィルタの製造方法において、設計工程で用いられることが好ましい。
【０１３７】
Ｃ．カラーフィルタの製造方法
本発明のカラーフィルタの製造方法としては、「Ｂ．カラーフィルタの設計方法  １．第３実施態様」の項で記載した設計方法を用いた設計工程を有する製造方法（以下、第５実施態様とする）と、「Ｂ．カラーフィルタの設計方法  ２．第４実施態様」の項で記載した設計方法を用いた設計工程を有する製造方法（以下、第６実施態様とする）とが存在する。
以下、それぞれの態様について説明する。
【０１３８】
１．第５実施態様
本実施態様のカラーフィルタの製造方法は、「Ｂ．カラーフィルタの設計方法  １．第３実施態様」の項で記載した設計方法を用いた設計工程を有する製造方法である。
【０１３９】
本実施態様によれば、上述した設計工程を有することにより、各色の着色層が有するＲｔｈが均一であるカラーフィルタを精度よく製造することが可能となる。
以下、各工程について説明する。
【０１４０】
ａ．設計工程
本工程は、「Ｂ．カラーフィルタの設計方法  １．第３実施態様」の項で記載した設計方法を用いた工程である。
【０１４１】
本工程に用いられるカラーフィルタの設計方法については、「Ｂ．カラーフィルタの設計方法  １．第３実施態様」の項で説明したものと同様であるので、ここでの記載は省略する。
【０１４２】
ｂ．その他の工程
本実施態様のカラーフィルタの製造方法としては、上述した設計工程を有するのであれば特に限定されるものではない。通常は、上記設計工程後に、設計工程により決定された各色の着色層のＰＶ比で、各色の着色層を形成する着色層形成用塗工液を調製し、透明基板上に各色の着色層を形成する工程が行われる。また、本実施態様においては、他にも必要な部材を形成する工程を適宜加えることができる。例えば、上記透明基板上および上記着色層上に、カラーフィルタの表面を平坦化する平坦化層を形成する工程や、透明基板上に画素を画定する遮光部を形成する工程等が挙げられる。
【０１４３】
２．第６実施態様
本実施態様のカラーフィルタの製造方法は、「Ｂ．カラーフィルタの設計方法  ２．第４実施態様」の項で記載した設計方法を用いた設計工程を有する製造方法である。
【０１４４】
本実施態様によれば、上述した設計工程を有することにより、製造されるカラーフィルタが表示装置に用いられた際に、当該カラーフィルタが有するＲｔｈと、上記カラーフィルタ未装着表示装置が有するＲｔｈとが相殺されるカラーフィルタを精度よく製造することが可能となる。
【０１４５】
本実施態様の設計工程に用いられる設計方法については、「Ｂ．カラーフィルタの設計方法  ２．第４実施態様」の項で記載した方法と同様とすることができるので、ここでの記載は省略する。また、その他の工程については、「１．第５実施態様」の項で記載した工程と同様とすることができるので、ここでの記載は省略する。
【０１４６】
Ｄ．着色層形成用塗工液セット
本発明の着色層形成用塗工液セットは、カラーフィルタを製造する際、複数色の着色層を形成するために用いられる複数の着色層形成用塗工液からなる着色層形成用塗工液セットであって、各着色層形成用塗工液が、少なくとも顔料とバインダー樹脂とを含有するものであり、上記着色層形成用塗工液セットを用いて形成された各色の着色層が有するＲｔｈを調整するために、各着色層形成用塗工液のＰＶ比が調整されているものである。
【０１４７】
このような着色層形成用塗工液セットとしては、上記着色層形成用塗工液セットを用いて形成された各色の着色層が有するＲｔｈが均一になるように、各着色層形成用塗工液のＰＶ比が調整されている態様（以下、第７実施態様とする。）と、上記着色層形成用塗工液セットを用いて形成されたカラーフィルタを表示装置とした際に、カラーフィルタが有するＲｔｈと、カラーフィルタ未装着表示装置が有するＲｔｈとが相殺されるように、各着色層形成用塗工液のＰＶ比が調整されている態様（以下、第８実施態様とする。）とが挙げられる。
以下、各実施態様について説明する。
【０１４８】
１．第７実施態様
本実施態様の着色層形成用塗工液セットは、カラーフィルタを製造する際、複数色の着色層を形成するために用いられる複数の着色層形成用塗工液からなる着色層形成用塗工液セットであって、各着色層形成用塗工液が、少なくとも顔料とバインダー樹脂とを含有するものであり、上記着色層形成用塗工液セットを用いて形成された各色の上記着色層が有する厚み方向のＲｔｈが均一になるように、各着色層形成用塗工液のＰＶ比が調整されていることを特徴とするものである。
【０１４９】
本実施態様によれば、上記着色層形成用塗工液セットを用いて、カラーフィルタの着色層を形成することにより、各色の上記着色層が有するＲｔｈを均一なものとすることが可能になる。これにより、形成された着色層を有するカラーフィルタを用いて表示装置とした際に、黒表示時に斜め方向から観察された場合であっても、色みのない黒表示とすることができる。
【０１５０】
本実施態様においては、各の着色層形成用塗工液のＰＶ比を調整することにより、形成される各色の着色層が有するＲｔｈの絶対値を変化させることはできても、Ｒｔｈの符号を変化させることはできないため、上記着色層形成用塗工液セットの各着色層形成用塗工液が有するＲｔｈの符号が正負混在している場合は、形成される各色の着色層が有するＲｔｈを均一にすることは困難である。したがって、着色層形成用塗工液セットの各着色層形成用塗工液が有するＲｔｈの符号は、すべて正の符号、もしくはすべて負の符号のいずれかであることが好ましい。
【０１５１】
本実施態様に用いられる着色層形成用塗工液セットとしては、複数の着色層形成用塗工液からなるものであれば特に限定されるものではないが、通常は、赤、緑、青の３の着色層形成用塗工液からなる。
【０１５２】
本実施態様の着色層形成用塗工液セットに用いられる各着色層形成用塗工液のＰＶ比の調整方法については、「Ｂ．カラーフィルタの設計方法  １．第３実施態様」の項で記載したように、例えば上記測定用着色層形成用塗工液のＰＶ比の値に対する測定用着色層が有するＲｔｈの値が示された検量線を用いる方法等が挙げられる。
【０１５３】
本実施態様に用いられる各着色層形成用塗工液としては、少なくともバインダー樹脂および顔料を含有しているものであれば、特に限定されるものではないが、通常は、溶剤をさらに含有するものである。
【０１５４】
上記バインダー樹脂および顔料については、「Ａ．カラーフィルタ」の項で説明したものと同様とすることができるため、ここでの説明は省略する。
【０１５５】
本実施態様に用いられる各着色層形成用塗工液のＰＶ比としては、形成される各色の着色層が有するＲｔｈを均一にすることができるものであれば特に限定されるものではないが、上限としては、０．７以下であり、中でも０．０５〜０．６の範囲内、特に０．１〜０．５の範囲内が好ましい。各着色層形成用塗工液のＰＶ比が上記範囲を超える場合、着色層を形成することが困難であるからである。また、下限としては、０．０５以上である。上記範囲に満たない場合は、着色層の膜厚が大きくなりすぎるからである。
【０１５６】
本実施態様に用いられる各着色層形成用塗工液に用いられる溶剤としては、一般的な着色層を形成する際に用いられる溶剤と同様とすることができる。
また、上記各着色層形成用塗工液中の溶剤の含有量としては、上記着色層形成用塗工液を用いて所望する着色層を形成することができるのであれば特に限定されるものではないが、着色層形成用塗工液の固形分成分１００重量部に対して、１００重量部〜１０００重量部の範囲内、なかでも、１５０重量部〜９００重量部の範囲内、特に、２５０重量部〜８００重量部の範囲内であることが好ましい。上記各着色層形成用塗工液中の溶剤の含有量が上記範囲に満たない場合もしくは上記範囲を超える場合は、着色層形成用塗工液を基板上に均一に塗布することが困難になるからである。
【０１５７】
本実施態様に用いられる各着色層形成用塗工液としては、上述した材料以外にも、必要に応じて、増感剤、塗布性改良剤、現像改良剤、架橋剤、重合禁止剤、可塑剤、難燃剤等を含有していてもよい。
【０１５８】
本実施態様に用いられる各着色層形成用塗工液の調製方法としては、一般的な着色層を形成する際に用いられる方法と同様とすることができるので、ここでの記載は省略する。
【０１５９】
本実施態様の着色層形成用塗工液セットの用途としては、例えば「Ａ．カラーフィルタ  １．第１実施態様」の項に記載されたカラーフィルタの着色層を形成する際に用いられる。
【０１６０】
２．第８実施態様
本実施態様の着色層形成用塗工液セットは、カラーフィルタを製造する際、複数色の着色層を形成するために用いられる複数の着色層形成用塗工液からなる着色層形成用塗工液セットであって、各着色層形成用塗工液が、少なくとも顔料とバインダー樹脂とを含有するものであり、当該カラーフィルタが表示装置に用いられた際に、当該カラーフィルタが有するＲｔｈと、カラーフィルタ未装着表示装置のＲｔｈとが相殺されるように、各着色層形成用塗工液のＰＶ比が調整されていることを特徴とするものである。
【０１６１】
本実施態様によれば、上記着色層形成用塗工液セットを用いてカラーフィルタの着色層を形成することにより、カラーフィルタ未装着表示装置とカラーフィルタとのＲｔｈが相殺されるため、カラーフィルタを装着して表示装置とした際に、コントラストを向上させることができる。
【０１６２】
本実施態様においては、上記着色層形成用塗工液セットを用いて形成されたカラーフィルタのＲｔｈとカラーフィルタ未装着表示装置のＲｔｈとが相殺されるように、各着色層形成用塗工液のＰＶ比が調整される。
本実施態様の着色層形成用塗工液セットに用いられる各着色層形成用塗工液のＰＶ比の調整方法については、「Ｂ．カラーフィルタの設計方法  １．第４実施態様」の項で記載したように、例えば上記測定用着色層形成用塗工液のＰＶ比の値に対する測定用着色層が有するＲｔｈの値が示された検量線を用いる方法等が挙げられる。
【０１６３】
本実施態様に用いられる各着色層形成用塗工液の材料、各着色層形成用塗工液の調製方法については、「１．第７実施態様」と同様とすることができるのでここでの記載は省略する。
【０１６４】
本実施態様の着色層形成用塗工液セットの用途としては、例えば「Ａ．カラーフィルタ  ２．第２実施態様」の項に記載されたカラーフィルタの着色層を形成する際に用いられる。
【０１６５】
Ｅ．表示装置
本発明の表示装置は、透明基板と、上記透明基板上に形成された複数色の着色層とを有するカラーフィルタを備える表示装置であって、上記カラーフィルタの各色の上記着色層は、少なくとも顔料とバインダー樹脂とを含有するものであり、上記カラーフィルタが有するＲｔｈと、上記カラーフィルタ未装着表示装置のＲｔｈとが相殺されるように、ＰＶ比を調整した着色層形成用塗工液を用いて各色の上記着色層が形成されることを特徴とするものである。
【０１６６】
本発明によれば、カラーフィルタ未装着表示装置のＲｔｈが相殺されるように上記カラーフィルタが形成されているため、コントラストが高い表示装置とすることができる。
【０１６７】
本発明の表示装置においては、白表示状態とした際の輝度をＴｏｎ、黒表示状態とした際の輝度をＴｏｆｆとしたとき、Ｔｏｎ／Ｔｏｆｆの比で表わされるコントラストが５００以上、中でも８００以上、特に１０００以上であることが好ましい。上記範囲に満たない場合、コントラストが低く、表示品位が損なわれる可能性があるからである。
以下、本発明のカラーフィルタの各構成について説明する。
【０１６８】
ａ．カラーフィルタ
本発明に用いられるカラーフィルタについては、「Ａ．カラーフィルタ  ２．第２実施態様」の項で記載したものと同様であるので、ここでの記載は省略する。
【０１６９】
ｂ．表示装置
本発明の表示装置は、上述したカラーフィルタを少なくとも有するものであれば特に限定されるものではない。
上記表示装置としては、例えば液晶表示装置、有機ＥＬ表示装置、プラズマディスプレイ等が挙げられる。なかでも液晶表示装置であることが好ましい。
上記液晶表示装置、有機ＥＬ表示装置、プラズマディスプレイに用いられる部材、材料、形成方法等については、一般的なこれらの表示装置と同様とすることができるのでここでの説明は省略する。
【０１７０】
本発明の表示装置は、例えば大型ディスプレイや携帯情報端末等に用いられるものである。
【０１７１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１７２】
［実施例１］
（遮光部の形成）
透明基板として、大きさが３００ｍｍ×４００ｍｍ、厚みが０．７ｍｍのガラス基板（コーニング社製１７３７ガラス）を準備した。この透明基板を定法にしたがって洗浄した後、ネガ型感光性ブラックレジスト（東京応化工業（株）製  ＣＦＰＲ ＤＮ−８３）を塗布し、所定のマスクを介して露光、現像、熱処理して縦ストライプ線幅１０μｍ、縦ストライプピッチ１５０μｍ、横ストライプ線幅７５μｍ、横ストライプピッチ４５０μｍとなる格子状の遮光部を形成した。これにより、短辺が１５０μｍで、長辺が４５０μｍの開口部が、短辺方向に１０μｍ間隔で、長辺方向に７５μｍ間隔で形成された。また、長辺方向に隣接する開口部に挟まれる領域は、開口部の長辺方向の長さが７５μｍで、開口部の短辺方向の長さが１５０μｍの長方形状の領域となった。
【０１７３】
（測定用着色層の形成）
まず、下記の顔料を用いて赤色の測定用着色層形成用塗工液、青色の測定用着色層形成用塗工液、緑色の測定用着色層形成用塗工液を、それぞれＰＶ比が０．２００となるように調製した。
【０１７４】
＜赤色の測定用着色層形成用塗工液＞
・赤顔料（チバ・スペシャリティ・ケミカルズ社製  クロモフタルレッドＡ２Ｂ）
１．４重量部
・黄顔料（ＢＡＳＦ社製  パリオトールイエローＤ１８１９）            ０．４重量部
・分散剤（ビックケミー社製ディスパービック１６１）                  ０．９重量部
・バインダー樹脂                                                    ９．０重量部
・開始剤（チバ・スペシャリティ・ケミカルズ社製  イルガキュア９０７）
１．４重量部
・開始剤（２，２´−ビス（ｏ−クロロフェニル）−４，５，４´，５´−テトラフェニル−１，２´−ビイミダゾール）                                      ０．６重量部
・溶剤（プロピレングリコールモノメチルエーテルアセテート）
６４．５重量部
【０１７５】
＜バインダー樹脂の組成＞
・モノマー（サートマー社製  ＳＲ３９９）                            ４．０重量部
・ポリマーＩ                                                        ５．０重量部
なお、上記のポリマーＩは、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００である。
ここで、上記重量平均分子量は、ゲル・パーミエーション・クロマトグラフィー（ＧＰＣ）により、標準ポリスチレン換算値として求めたものである。
【０１７６】
＜青色の測定用着色層形成用塗工液＞
・青顔料（ＢＡＳＦ社製  ヘリオゲンブルーＬ６７００Ｆ）              ２．７重量部
・顔料誘導体（アビシア社製  ソルスパース５０００）                  ０．３重量部
・分散剤（ビックケミー社製ディスパービック１６１）                  １．１重量部
・バインダー樹脂                                                    ９．０重量部
・開始剤（チバ・スペシャリティ・ケミカルズ社製  イルガキュア９０７）
１．４重量部
・開始剤（２，２´−ビス（ｏ−クロロフェニル）−４，５，４´，５´−テトラフェニル−１，２´−ビイミダゾール）                                      ０．６重量部
・溶剤（プロピレングリコールモノメチルエーテルアセテート）
６０．４重量部
ここで、バインダー樹脂は上述したものと同様である。
【０１７７】
＜緑色の測定用着色層形成用塗工液＞
・緑顔料（アビシア社製  モナストラルグリーン９Ｙ−Ｃ）              １．９重量部
・黄顔料（ＢＡＳＦ社製  パリオトールイエローＤ１８１９）            ０．８重量部
・分散剤（ビックケミー社製ディスパービック１６１）                  １．４重量部
・バインダー樹脂                                                    ９．０重量部
・開始剤（チバ・スペシャリティ・ケミカルズ社製  イルガキュア９０７）
１．４重量部
・開始剤（２，２´−ビス（ｏ−クロロフェニル）−４，５，４´，５´−テトラフェニル−１，２´−ビイミダゾール）                                      ０．６重量部
・溶剤（プロピレングリコールモノメチルエーテルアセテート）
６０．４重量部
ここで、バインダー樹脂は上述したものと同様である。
【０１７８】
上述した赤色の測定用着色層形成用塗工液を、透明基板上にスピンコート法により塗布し、赤色測定用着色層用のフォトマスクを介して、露光、現像、焼成して、赤色の測定用着色層の単層を形成した。緑色の測定用着色層、および青色の測定用着色層も同様に形成した。これら着色層のＲｔｈを測定したところ、赤色の測定用着色層のＲｔｈが−１０．０ｎｍ、緑色の測定用着色層のＲｔｈが−９．０ｎｍ、青色の測定用着色層のＲｔｈが−９．０ｎｍであった。
ここで、上記測定用着色層のＲｔｈの測定方法としては、位相差層測定装置（AXOMETRICS社製AxoscanTM Mueller Matrix Polarimeter）を用い、測定波長は、赤色の測定用着色層は６２０ｎｍ、緑色の測定用着色層は５５０ｎｍ、青色の測定用着色層は４５０ｎｍとした。
【０１７９】
（着色層形成用塗工液のＰＶ比の決定）
各色の上記測定用着色層形成用塗工液のＰＶ比の値に対する測定用着色層が有するＲｔｈの値が示された検量線を作成するため、各色について、ＰＶ比が０．１５０、およびＰＶ比が０．２５０である各色の測定用着色層形成用塗工液を、ＰＶ比が０．２００である測定用着色層形成用塗工液と同様にして調製した。また、上述したＰＶ比が０．２００である測定用着色層と同様にして、ＰＶ比が０．１５０、およびＰＶ比が０．２５０である各色の測定用着色層を形成し、各色の測定用着色層が有するＲｔｈの測定を行った。赤色の測定用着色層のＲｔｈはＰＶ比が０．１５０では−８．０ｎｍ、ＰＶ比が０．２５０では−１２．０ｎｍ、緑色の測定用着色層のＲｔｈはＰＶ比が０．１５０では−１５．０ｎｍ、ＰＶ比が０．２５０では−４．０ｎｍ、青色の測定用着色層のＲｔｈはＰＶ比が０．１５０では−４．０ｎｍ、ＰＶ比が０．２５０では−１４．０ｎｍであった。結果から上記検量線を作成した。
【０１８０】
上記検量線を用いて、各色の着色層が有するＲｔｈを−１０．０ｎｍに揃えるための着色層形成用塗工液のＰＶ比を算出したところ、赤色の着色層形成用塗工液のＰＶ比は０．２００、緑色の着色層形成用塗工液のＰＶ比は０．１９１、青色の着色層形成用塗工液のＰＶ比は０．２１１となった。
【０１８１】
（着色層の形成）
上述した測定用着色層形成用塗工液の材料を用いて、算出した値の着色層形成用塗工液を調製し、上記遮光部が形成された透明基板上の遮光部の開口部に、測定用着色層と同様にして赤色着色層を形成した。緑色着色層、および青色着色層についても同様にして形成した。
【０１８２】
（平坦化層の形成）
上記着色層を形成した透明基板上に平坦化層および柱状スペーサを一体で形成した。
【０１８３】
＜平坦化層形成用塗工液の組成＞
・メタクリル酸メチル−スチレン−アクリル酸共重合体                    ３２重量部
・エピコート１８０Ｓ７０（ジャパンエポキシレジン（株）製）            １８重量部
・ジペンタエリスリトールペンタアクリレート                            ４２重量部
・開始剤（チバ・スペシャリティ・ケミカルズ社製イルガキュア９０７）
８重量部
・３−メトキシブチルアセテート                                      ３００重量部
【０１８４】
各色の着色層および平坦化層の積層部分のＲｔｈを測定するとそれぞれ赤色の着色層および平坦化層の積層部分は−１０ｎｍ、緑色の着色層および平坦化層の積層部分は−１１ｎｍ、青色の着色層および平坦化層の積層部分は−１０ｎｍとなった。
このカラーフィルタを用いてパネルを組み、正面方向と斜め４５度方向からの外観の観察を行った。
【０１８５】
［実施例２］
遮光部の形成は実施例１と同様の手法で行った。
着色層には実施例１と同じ着色層形成用塗工液の材料を用いた。
カラーフィルタ以外の各部材のＲｔｈを測定し、カラーフィルタ未装着表示装置の合計のＲｔｈを算出すると、赤色波長では１２ｎｍ、緑色波長では１５ｎｍ、青色波長では１１ｎｍであった。
ここで、上記各部材のＲｔｈの測定方法としては、位相差層測定装置（AXOMETRICS社製AxoscanTM Mueller Matrix Polarimeter）を用い、測定波長は６２０ｎｍ、５５０ｎｍ、４５０ｎｍの３波長とした。
これにより必要となる各色の着色層形成用塗工液のＰＶ比はそれぞれ赤色の着色層形成用塗工液のＰＶ比が０．２５０、緑色の着色層形成用塗工液のＰＶ比が０．１５０、青色の着色層形成用塗工液のＰＶ比が０．２２１であった。算出したＰＶ比の値となるように各色の着色層形成用塗工液を調製し、実施例１と同様にして、各色の着色層を形成した。
また、上記着色層が形成された透明基板上に平坦化層および柱状スペーサの形成を行った。
【０１８６】
各色の着色層および平坦化層の積層部分のＲｔｈを測定するとそれぞれ赤色の着色層および平坦化層の積層部分は−１２ｎｍ、緑色の着色層および平坦化層の積層部分は−１４ｎｍ、青色の着色層および平坦化層の積層部分は−１０ｎｍとなった。
このカラーフィルタを用いてパネルを組み、正面方向と斜め４５度方向からの外観の観察を行った。
【０１８７】
［比較例１］
遮光部の形成は実施例１と同様の手法で行った。
各色の着色層形成用塗工液の材料には実施例１に用いた材料と同様のものを用いて、各色の着色層形成用塗工液がともにＰＶ比が０．２５０となるように調製し、実施例１と同様にして、各色の着色層を形成した。
また、上記着色層が形成された透明基板上に平坦化層および柱状スペーサの形成を行った。平坦化層についても実施例１と同様にして形成した。
各色の着色層および平坦化層の積層部分のＲｔｈを測定するとそれぞれ赤色の着色層および平坦化層の積層部分は−１２．０ｎｍ、緑色の着色層および平坦化層の積層部分は−１２．０ｎｍ、青色の着色層および平坦化層の積層部分は−６．０ｎｍとなった。
このカラーフィルタを用いてパネルを組み、正面方向と斜め４５度方向からの外観の観察を行った。
【０１８８】
［評価］
黒表示時に、実施例１および実施例２については色つきが改善されていた。比較例１については赤みを帯びた黒色となった。
【符号の説明】
【０１８９】
１  …  透明基板
２  …  着色層
３  …  遮光部
４  …  平坦化層
１０  …  カラーフィルタ
【図１】
2010271527.tif 000003
【図２】
2010271527.tif 000004
【図３】
2010271527.tif 000005
【図４】
2010271527.tif 000006
【図５】
2010271527.tif 000007
【図６】
2010271527.tif 000008
【図７】
2010271527.tif 000009
【図８】
2010271527.tif 000010
【図９】
2010271527.tif 000011
【図１０】
2010271527.tif 000012
【図１１】
2010271527.tif 000013
【図１２】
2010271527.tif 000014